(57)【要約】【課題】本発明は、銀配線および銀配線を含む積層体に適用でき、優れたイオンマイグレーション抑制能を示すと共に、面状特性にも優れた封止用フィルムを形成することができる封止用樹脂組成物を提供することを目的とする。【解決手段】銀配線、または、銀配線を含む積層体を被覆する封止用樹脂組成物であって、フッ素系樹脂（Ａ）と、フッ素含有率が３５質量％以上６５質量％未満であるマイグレーション防止剤（Ｂ）とを含み、フッ素系樹脂（Ａ）とマイグレーション防止剤（Ｂ）との質量比（（Ｂ）／（Ａ））が０．００１０以上０．１０未満である、封止用樹脂組成物。【選択図】なし【特許請求の範囲】
【請求項１】
銀配線、または、銀配線を含む積層体を被覆する封止用樹脂組成物であって、
フッ素系樹脂（Ａ）と、フッ素含有率が３５質量％以上６５質量％未満であるマイグレーション防止剤（Ｂ）とを含み、
前記フッ素系樹脂（Ａ）と前記マイグレーション防止剤（Ｂ）との質量比（（Ｂ）／（Ａ））が０．００１０以上０．１０未満である、封止用樹脂組成物。
【請求項２】
前記マイグレーション防止剤（Ｂ）が、下記一般式（１）〜一般式（５）で表される化合物、一般式（２２）で表される化合物、一般式（２３）で表される化合物、および、一般式（２４）で表される基と一般式（２５）で表される基とを有する化合物からなる群から選択される少なくとも１種である、請求項１に記載の封止用樹脂組成物。
Ｐ−（ＣＲ1＝Ｙ）n−Ｑ          一般式（１）
（一般式（１）中、ＰおよびＱは、それぞれ独立に、ＯＨ、ＮＲ2Ｒ3またはＣＨＲ4Ｒ5を表す。Ｒ2およびＲ3は、それぞれ独立に、水素原子または窒素原子に置換可能な基を表す。Ｒ4およびＲ5は、それぞれ独立に、水素原子または置換基を表す。Ｙは、ＣＲ6または窒素原子を表す。Ｒ1およびＲ6は、それぞれ独立に、水素原子または置換基を表す。
Ｒ1、Ｒ2、Ｒ3、Ｒ4、Ｒ5、またはＲ6で表される基は、そのうちの少なくとも二つの基が互いに結合して環を形成していてもよい。ｎは０〜５の整数を表す。ただし、ｎが０であるとき、ＰおよびＱの両方がＣＨＲ4Ｒ5であることはなく、ＰおよびＱの両方がＯＨであることもない。ｎが２以上の数を表すとき、（ＣＲ1＝Ｙ）で表される複数の原子群は、同一であっても異なっていてもよい。
なお、Ｒ1〜Ｒ6の少なくとも一つの基中には、フッ素原子が含まれる。）
Ｒ7−Ｃ（＝Ｏ）−Ｈ            一般式（２）
（一般式（２）中、Ｒ7は、アルキル基、アルケニル基、アルキニル基、アリール基、複素環基、または、これらの基を組み合わせた基を表す。なお、Ｒ7で表される基中の一部または全部の水素原子は、フッ素原子で置換されている。また、Ｒ7で表される基中には、ヒドロキシル基、または、−ＣＯＯ−で表される基が含まれていてもよい。）
【化１】
2014133857.tif 000050
（一般式（３）中、Ｒ8、Ｒ9およびＲ10は、それぞれ独立に、アルキル基、アルケニル基、アルキニル基、アリール基、複素環基、または、これらの基を組み合わせた基を表す。なお、Ｒ8〜Ｒ10の少なくとも一つの基中の一部または全部の水素原子は、フッ素原子で置換されている。）
【化２】
2014133857.tif 000051
（一般式（４）中、Ｒ11およびＲ12は、それぞれ独立に、アルキル基、アルケニル基、アルキニル基、アリール基、複素環基、または、これらの基を組み合わせた基を表す。なお、Ｒ11〜Ｒ12の少なくとも一つの基中の一部または全部の水素原子は、フッ素原子で置換されている。）
Ｚ−ＳＨ            一般式（５）
（一般式（５）中、Ｚは、アルキル基、アルケニル基、アルキニル基、アリール基、複素環基、または、これらの基を組み合わせた基を表す。なお、Ｚで表される基中の一部または全部の水素原子は、フッ素原子で置換されている。また、Ｚで表される基には、置換基が含まれていてもよい。）
【化３】
2014133857.tif 000052
（一般式（２２）中、Ｒｆ1は、エーテル性酸素原子を有してもよい水素原子の少なくとも一つがフッ素原子に置換された炭素数２２以下のフルオロアルキル基、またはフッ素原子を表す。Ｘ1は、水素原子、フッ素原子、またはトリフルオロメチル基を表す。Ｌ1は、単結合または炭素数１〜６のアルキレン基を表す。Ｌ2は、単結合、または、水酸基若しくはフッ素原子で置換されていてもよい炭素数１〜６のアルキレン基を表す。Ｌ3は、単結合または炭素数１〜６のアルキレン基を表す。Ｙ1およびＺ1は、単結合、−ＣＯ2−、−ＣＯ−、−ＯＣ（＝Ｏ）Ｏ−、−ＳＯ3−、−ＣＯＮＲ222−、−ＮＨＣＯＯ−、−Ｏ−、−Ｓ−、−ＳＯ2ＮＲ222−、または、−ＮＲ222−を表す。Ｒ222は、水素原子または炭素数１〜５のアルキレン基を表す。Ｒ221は、水素原子、炭素数１〜８に直鎖若しくは分岐のアルキル基、またはＲｆ1−ＣＦＸ1−Ｌ1−Ｙ1―Ｌ2−Ｚ1−Ｌ3−を表す。
ただし、Ｙ1およびＺ1がいずれも単結合以外の場合、Ｌ2はフッ素原子で置換されていてもよい炭素数１〜６のアルキレン基を表す。）
【化４】
2014133857.tif 000053
（一般式（２３）中、Ｒ231およびＲ232は、それぞれ独立に、水素原子またはアルキル基を表す。Ｒ233およびＲ234は、それぞれ独立に、水素原子または置換基を表す。Ｙ2は、単結合、−ＣＯ−、または−ＣＯＯ−を表す。Ｒｆ2は、炭素数１〜２０の直鎖若しくは分岐のパーフルオロアルキレン基、または、炭素数１〜２０の直鎖若しくは分岐のパーフルオロエーテル基を表す。Ｙ2が単結合または−ＣＯ−のとき、ｎは０表し、ｍは０〜６の整数を表す。Ｙ2が−ＣＯＯ−のとき、ｎは１または２を表し、ｍは１から６の整数を表す。ｐは２〜３の整数を表し、ｌは０〜１の整数を表し、ｐ＋ｌ＝３の関係を満たす。）
【化５】
2014133857.tif 000054
（一般式（２４）中、Ｒ241、Ｒ242、Ｒ243、およびＲ244は、それぞれ独立に、水素原子または置換基を表す。＊は、結合位置を示す。
一般式（２５）中、Ｘは、水素原子、フッ素原子、またはトリフルオロメチル基を表す。Ｒｆは、エーテル性酸素原子を有していてもよい水素原子の少なくとも１つがフッ素原子に置換された炭素原子数２０以下のフルオロアルキル基、またはフッ素原子を表す。＊は、結合位置を示す。）
【請求項３】
前記一般式（１）で表される化合物が、一般式（６）〜一般式（２１）で表される化合物からなる群から選択される少なくとも１種である、請求項２に記載の封止用樹脂組成物。
【化６】
2014133857.tif 000055
（一般式（６）中、Ｖ6は置換基を表す。ａは、１〜４の整数を表す。なお、Ｖ6のうち少なくとも一つにはフッ素原子が含まれる。
一般式（７）中、Ｖ７は置換基を表す。ａは、１〜４の整数を表す。なお、Ｖ7のうち少なくとも一つにはフッ素原子が含まれる。
一般式（８）中、Ｖ8は置換基を表す。Ｒ81およびＲ82は、それぞれ独立に、水素原子または窒素原子に置換可能な基を表す。ｂは、０〜４の整数を表す。なお、Ｖ8、Ｒ81およびＲ82のうち少なくとも１つには、フッ素原子が含まれる。
一般式（９）中、Ｖ9は置換基を表す。Ｒ91およびＲ92は、それぞれ独立に、水素原子または窒素原子に置換可能な基を表す。ｂは、０〜４の整数を表す。なお、Ｖ9、Ｒ91およびＲ92のうち少なくとも１つには、フッ素原子が含まれる。
一般式（１０）中、Ｖ10は置換基を表す。Ｒ101およびＲ102は、それぞれ独立に、水素原子または置換基を表す。ｂは、０〜４の整数を表す。なお、Ｖ10、Ｒ101およびＲ102のうち少なくとも１つには、フッ素原子が含まれる。
一般式（１１）中、Ｖ11は置換基を表す。Ｒ111およびＲ112は、それぞれ独立に、水素原子または置換基を表す。ｂは、０〜４の整数を表す。なお、Ｖ11、Ｒ111およびＲ112のうち少なくとも１つには、フッ素原子が含まれる。
一般式（１２）中、Ｖ12は置換基を表す。Ｒ121、Ｒ122、Ｒ123およびＲ124は、それぞれ独立に、水素原子または窒素原子に置換可能な基を表す。ｂは、０〜４の整数を表す。なお、Ｖ12、Ｒ121、Ｒ122、Ｒ123およびＲ124のうち少なくとも１つには、フッ素原子が含まれる。
一般式（１３）中、Ｖ13は置換基を表す。Ｒ131、Ｒ132、Ｒ133およびＲ134は、それぞれ独立に、水素原子または窒素原子に置換可能な基を表す。ｂは、０〜４の整数を表す。なお、Ｖ13、Ｒ131、Ｒ132、Ｒ133およびＲ134のうち少なくとも１つには、フッ素原子が含まれる。
一般式（１４）中、Ｖ14は置換基を表す。ｃは、１〜２の整数を表す。なお、Ｖ14のうち少なくとも一つにはフッ素原子が含まれる。
一般式（１５）中、Ｖ15は置換基を表す。Ｒ151およびＲ152は、それぞれ独立に、水素原子または窒素原子に置換可能な基を表す。ｂは、０〜４の整数を表す。なお、Ｖ15、Ｒ151およびＲ152のうち少なくとも１つには、フッ素原子が含まれる。
一般式（１６）中、Ｖ16は置換基を表す。Ｒ161およびＲ162は、それぞれ独立に、水素原子または窒素原子に置換可能な基を表す。ｂは、０〜４の整数を表す。なお、Ｖ16、Ｒ161およびＲ162のうち少なくとも１つには、フッ素原子が含まれる。
一般式（１７）中、Ｖ17は置換基を表す。Ｒ171、Ｒ172およびＲ173は、それぞれ独立に、水素原子または窒素原子に置換可能な基を表す。ｄは、０または１を表す。なお、Ｖ17、Ｒ171、Ｒ172およびＲ173のうち少なくとも１つには、フッ素原子が含まれる。
一般式（１８）中、Ｖ18は置換基を表す。Ｒ181は、水素原子または置換基を表す。ｂは、０〜４の整数を表す。なお、Ｖ18およびＲ181のうち少なくとも１つには、フッ素原子が含まれる。
一般式（１９）中、Ｖ19は置換基を表す。Ｒ191は、水素原子または置換基を表す。ｂは、０〜４の整数を表す。なお、Ｖ19およびＲ191のうち少なくとも１つには、フッ素原子が含まれる。
一般式（２０）中、Ｒ201、Ｒ202、Ｒ203およびＲ204は、それぞれ独立に、水素原子または窒素原子に置換可能な基を表す。なお、Ｒ201、Ｒ202、Ｒ203およびＲ204のうち少なくとも１つには、フッ素原子が含まれる。
一般式（２１）中、Ｒ211およびＲ212は、それぞれ独立に、水素原子または窒素原子に置換可能な基を表す。なお、Ｒ211およびＲ212のうち少なくとも１つには、フッ素原子が含まれる。）
【請求項４】
前記一般式（５）で表される化合物が、一般式（５１）〜一般式（５４）で表される化合物からなる群から選択される少なくとも１種である、請求項２または３に記載の封止用樹脂組成物。
【化７】
2014133857.tif 000056
（一般式（５１）中、Ｒ511は、フッ素原子が含まれる置換基を表す。
一般式（５２）中、Ｒ521およびＲ522は、それぞれ独立に、水素原子または置換基を表す。Ｒ521およびＲ522は、互いに結合して環を形成していてもよい。Ｒ523は、水素原子または窒素原子に置換可能な基を表す。なお、Ｒ521、Ｒ522、およびＲ523のうち少なくとも一つの基中には、フッ素原子が含まれる。
一般式（５３）中、Ｒ531は水素原子または置換基を表す。Ｒ532は、水素原子または窒素原子に置換可能な基を表す。なお、Ｒ531およびＲ532のうち少なくとも一つの基中には、フッ素原子が含まれる。
一般式（５４）中、Ｒ541は、フッ素原子が含まれる窒素原子に置換可能な基を表す。
）
【請求項５】
前記マイグレーション防止剤（Ｂ）が、一般式（６）、一般式（７）、一般式（１０）、一般式（１１）、一般式（２１）、一般式（５１）、一般式（５３）、および一般式（５４）で表される化合物からなる群から選択される少なくとも１種である、請求項４に記載の封止用樹脂組成物。
【請求項６】
前記フッ素系樹脂（Ａ）が、一般式（Ｐ−１）で表される繰り返し単位を少なくとも有する、請求項１〜５のいずれか一項に記載の封止用樹脂組成物。
【化８】
2014133857.tif 000057
【請求項７】
前記フッ素系樹脂（Ａ）が、ケイ素原子に結合した水酸基または加水分解性基を有し、シロキサン結合を形成することにより架橋し得るケイ素含有基を有する、請求項１〜６のいずれか一項に記載の封止用樹脂組成物。
【請求項８】
銀配線、または、銀配線を含む積層体を被覆する封止用フィルムであって、
フッ素系樹脂（Ａ）と、フッ素含有率が３５質量％以上６５質量％未満であるマイグレーション防止剤（Ｂ）とを含み、
前記フッ素系樹脂（Ａ）と前記マイグレーション防止剤（Ｂ）との質量比（Ｂ）／（Ａ）が０．００１０以上０．１０未満である、封止用フィルム。
【請求項９】
前記マイグレーション防止剤（Ｂ）が、下記一般式（１）〜一般式（５）で表される化合物、一般式（２２）で表される化合物、一般式（２３）で表される化合物、および、一般式（２４）で表される基と一般式（２５）で表される基とを有する化合物からなる群から選択される少なくとも１種である、請求項８に記載の封止用フィルム。
Ｐ−（ＣＲ1＝Ｙ）n−Ｑ          一般式（１）
（一般式（１）中、ＰおよびＱは、それぞれ独立に、ＯＨ、ＮＲ2Ｒ3またはＣＨＲ4Ｒ5を表す。Ｒ2およびＲ3は、それぞれ独立に、水素原子または窒素原子に置換可能な基を表す。Ｒ4およびＲ5は、それぞれ独立に、水素原子または置換基を表す。Ｙは、ＣＲ6または窒素原子を表す。Ｒ1およびＲ6は、それぞれ独立に、水素原子または置換基を表す。
Ｒ1、Ｒ2、Ｒ3、Ｒ4、Ｒ5、またはＲ6で表される基は、そのうちの少なくとも二つの基が互いに結合して環を形成していてもよい。ｎは０〜５の整数を表す。ただし、ｎが０であるとき、ＰおよびＱの両方がＣＨＲ4Ｒ5であることはなく、ＰおよびＱの両方がＯＨであることもない。ｎが２以上の数を表すとき、（ＣＲ1＝Ｙ）で表される複数の原子群は、同一であっても異なっていてもよい。
なお、Ｒ1〜Ｒ6の少なくとも一つの基中には、フッ素原子が含まれる。）
Ｒ7−Ｃ（＝Ｏ）−Ｈ            一般式（２）
（一般式（２）中、Ｒ7は、アルキル基、アルケニル基、アルキニル基、アリール基、複素環基、または、これらの基を組み合わせた基を表す。なお、Ｒ7で表される基中の一部または全部の水素原子は、フッ素原子で置換されている。また、Ｒ7で表される基中には、ヒドロキシル基、または、−ＣＯＯ−で表される基が含まれていてもよい。）
【化９】
2014133857.tif 000058
（一般式（３）中、Ｒ8、Ｒ9およびＲ10は、それぞれ独立に、アルキル基、アルケニル基、アルキニル基、アリール基、複素環基、または、これらの基を組み合わせた基を表す。なお、Ｒ8〜Ｒ10の少なくとも一つの基中の一部または全部の水素原子は、フッ素原子で置換されている。）
【化１０】
2014133857.tif 000059
（一般式（４）中、Ｒ11およびＲ12は、それぞれ独立に、アルキル基、アルケニル基、アルキニル基、アリール基、複素環基、または、これらの基を組み合わせた基を表す。なお、Ｒ11〜Ｒ12の少なくとも一つの基中の一部または全部の水素原子は、フッ素原子で置換されている。）
Ｚ−ＳＨ            一般式（５）
（一般式（５）中、Ｚは、アルキル基、アルケニル基、アルキニル基、アリール基、複素環基、または、これらの基を組み合わせた基を表す。なお、Ｚで表される基中の一部または全部の水素原子は、フッ素原子で置換されている。また、Ｚで表される基には、置換基が含まれていてもよい。）
【化１１】
2014133857.tif 000060
（一般式（２２）中、Ｒｆ1は、エーテル性酸素原子を有してもよい水素原子の少なくとも一つがフッ素原子に置換された炭素数２２以下のフルオロアルキル基、またはフッ素原子を表す。Ｘ1は、水素原子、フッ素原子、またはトリフルオロメチル基を表す。Ｌ1は、単結合または炭素数１〜６のアルキレン基を表す。Ｌ2は、単結合、または、水酸基若しくはフッ素原子で置換されていてもよい炭素数１〜６のアルキレン基を表す。Ｌ3は、単結合または炭素数１〜６のアルキレン基を表す。Ｙ1およびＺ1は、単結合、−ＣＯ2−、−ＣＯ−、−ＯＣ（＝Ｏ）Ｏ−、−ＳＯ3−、−ＣＯＮＲ222−、−ＮＨＣＯＯ−、−Ｏ−、−Ｓ−、−ＳＯ2ＮＲ222−、または、−ＮＲ222−を表す。Ｒ222は、水素原子または炭素数１〜５のアルキレン基を表す。Ｒ221は、水素原子、炭素数１〜８に直鎖若しくは分岐のアルキル基、またはＲｆ1−ＣＦＸ1−Ｌ1−Ｙ1―Ｌ2−Ｚ1−Ｌ3−を表す。
ただし、Ｙ1およびＺ1がいずれも単結合以外の場合、Ｌ2はフッ素原子で置換されていてもよい炭素数１〜６のアルキレン基を表す。）
【化１２】
2014133857.tif 000061
（一般式（２３）中、Ｒ231およびＲ232は、それぞれ独立に、水素原子またはアルキル基を表す。Ｒ233およびＲ234は、それぞれ独立に、水素原子または置換基を表す。Ｙ2は、単結合、−ＣＯ−、または−ＣＯＯ−を表す。Ｒｆ2は、炭素数１〜２０の直鎖若しくは分岐のパーフルオロアルキレン基、または、炭素数１〜２０の直鎖若しくは分岐のパーフルオロエーテル基を表す。Ｙ2が単結合または−ＣＯ−のとき、ｎは０表し、ｍは０〜６の整数を表す。Ｙ2が−ＣＯＯ−のとき、ｎは１または２を表し、ｍは１から６の整数を表す。ｐは２〜３の整数を表し、ｌは０〜１の整数を表し、ｐ＋ｌ＝３の関係を満たす。）
【化１３】
2014133857.tif 000062
（一般式（２４）中、Ｒ241、Ｒ242、Ｒ243、およびＲ244は、それぞれ独立に、水素原子または置換基を表す。＊は、結合位置を示す。
一般式（２５）中、Ｘは、水素原子、フッ素原子、またはトリフルオロメチル基を表す。Ｒｆは、エーテル性酸素原子を有していてもよい水素原子の少なくとも１つがフッ素原子に置換された炭素原子数２０以下のフルオロアルキル基、またはフッ素原子を表す。）
【請求項１０】
前記一般式（１）で表される化合物が、一般式（６）〜一般式（２１）で表される化合物からなる群から選択される少なくとも１種である、請求項９に記載の封止用フィルム。
【化１４】
2014133857.tif 000063
（一般式（６）中、Ｖ6は置換基を表す。ａは、１〜４の整数を表す。なお、Ｖ6のうち少なくとも一つにはフッ素原子が含まれる。
一般式（７）中、Ｖ７は置換基を表す。ａは、１〜４の整数を表す。なお、Ｖ7のうち少なくとも一つにはフッ素原子が含まれる。
一般式（８）中、Ｖ8は置換基を表す。Ｒ81およびＲ82は、それぞれ独立に、水素原子または窒素原子に置換可能な基を表す。ｂは、０〜４の整数を表す。なお、Ｖ8、Ｒ81およびＲ82のうち少なくとも１つには、フッ素原子が含まれる。
一般式（９）中、Ｖ9は置換基を表す。Ｒ91およびＲ92は、それぞれ独立に、水素原子または窒素原子に置換可能な基を表す。ｂは、０〜４の整数を表す。なお、Ｖ9、Ｒ91およびＲ92のうち少なくとも１つには、フッ素原子が含まれる。
一般式（１０）中、Ｖ10は置換基を表す。Ｒ101およびＲ102は、それぞれ独立に、水素原子または置換基を表す。ｂは、０〜４の整数を表す。なお、Ｖ10、Ｒ101およびＲ102のうち少なくとも１つには、フッ素原子が含まれる。
一般式（１１）中、Ｖ11は置換基を表す。Ｒ111およびＲ112は、それぞれ独立に、水素原子または置換基を表す。ｂは、０〜４の整数を表す。なお、Ｖ11、Ｒ111およびＲ112のうち少なくとも１つには、フッ素原子が含まれる。
一般式（１２）中、Ｖ12は置換基を表す。Ｒ121、Ｒ122、Ｒ123およびＲ124は、それぞれ独立に、水素原子または窒素原子に置換可能な基を表す。ｂは、０〜４の整数を表す。なお、Ｖ12、Ｒ121、Ｒ122、Ｒ123およびＲ124のうち少なくとも１つには、フッ素原子が含まれる。
一般式（１３）中、Ｖ13は置換基を表す。Ｒ131、Ｒ132、Ｒ133およびＲ134は、それぞれ独立に、水素原子または窒素原子に置換可能な基を表す。ｂは、０〜４の整数を表す。なお、Ｖ13、Ｒ131、Ｒ132、Ｒ133およびＲ134のうち少なくとも１つには、フッ素原子が含まれる。
一般式（１４）中、Ｖ14は置換基を表す。ｃは、１〜２の整数を表す。なお、Ｖ14のうち少なくとも一つにはフッ素原子が含まれる。
一般式（１５）中、Ｖ15は置換基を表す。Ｒ151およびＲ152は、それぞれ独立に、水素原子または窒素原子に置換可能な基を表す。ｂは、０〜４の整数を表す。なお、Ｖ15、Ｒ151およびＲ152のうち少なくとも１つには、フッ素原子が含まれる。
一般式（１６）中、Ｖ16は置換基を表す。Ｒ161およびＲ162は、それぞれ独立に、水素原子または窒素原子に置換可能な基を表す。ｂは、０〜４の整数を表す。なお、Ｖ16、Ｒ161およびＲ162のうち少なくとも１つには、フッ素原子が含まれる。
一般式（１７）中、Ｖ17は置換基を表す。Ｒ171、Ｒ172およびＲ173は、それぞれ独立に、水素原子または窒素原子に置換可能な基を表す。ｄは、０または１を表す。なお、Ｖ17、Ｒ171、Ｒ172およびＲ173のうち少なくとも１つには、フッ素原子が含まれる。
一般式（１８）中、Ｖ18は置換基を表す。Ｒ181は、水素原子または置換基を表す。ｂは、０〜４の整数を表す。なお、Ｖ18およびＲ181のうち少なくとも１つには、フッ素原子が含まれる。
一般式（１９）中、Ｖ19は置換基を表す。Ｒ191は、水素原子または置換基を表す。ｂは、０〜４の整数を表す。なお、Ｖ19およびＲ191のうち少なくとも１つには、フッ素原子が含まれる。
一般式（２０）中、Ｒ201、Ｒ202、Ｒ203およびＲ204は、それぞれ独立に、水素原子または窒素原子に置換可能な基を表す。なお、Ｒ201、Ｒ202、Ｒ203およびＲ204のうち少なくとも１つには、フッ素原子が含まれる。
一般式（２１）中、Ｒ211およびＲ212は、それぞれ独立に、水素原子または窒素原子に置換可能な基を表す。なお、Ｒ211およびＲ212のうち少なくとも１つには、フッ素原子が含まれる。）
【請求項１１】
前記一般式（５）で表される化合物が、一般式（５１）〜一般式（５４）で表される化合物からなる群から選択される少なくとも１種である、請求項９または１０に記載の封止用フィルム。
【化１５】
2014133857.tif 000064
（一般式（５１）中、Ｒ511は、フッ素原子が含まれる置換基を表す。
一般式（５２）中、Ｒ521およびＲ522は、それぞれ独立に、水素原子または置換基を表す。Ｒ521およびＲ522は、互いに結合して環を形成していてもよい。Ｒ523は、水素原子または窒素原子に置換可能な基を表す。なお、Ｒ521、Ｒ522、およびＲ523のうち少なくとも一つの基中には、フッ素原子が含まれる。
一般式（５３）中、Ｒ531は水素原子または置換基を表す。Ｒ532は、水素原子または窒素原子に置換可能な基を表す。なお、Ｒ531およびＲ532のうち少なくとも一つの基中には、フッ素原子が含まれる。
一般式（５４）中、Ｒ541は、フッ素原子が含まれる窒素原子に置換可能な基を表す。
）
【請求項１２】
前記マイグレーション防止剤（Ｂ）が、一般式（６）、一般式（７）、一般式（１０）、一般式（１１）、一般式（２１）、一般式（５１）、一般式（５３）、および一般式（５４）で表される化合物からなる群から選択される少なくとも１種である、請求項１１に記載の封止用フィルム。
【請求項１３】
前記フッ素系樹脂（Ａ）が、一般式（Ｐ−１）で表される繰り返し単位を少なくとも有する高分子化合物である、請求項８〜１２のいずれか一項に記載の封止用フィルム。
【化１６】
2014133857.tif 000065
【請求項１４】
前記フッ素系樹脂（Ａ）が、ケイ素原子に結合した水酸基または加水分解性基を有し、シロキサン結合を形成することにより架橋し得るケイ素含有基を有する、請求項８〜１３のいずれか一項に記載の封止用フィルム。
【請求項１５】
基板と、前記基板上に配置された銀配線と、前記銀配線上に配置された請求項８〜１４のいずれか一項に記載の封止用フィルムとを備える配線基板。
【請求項１６】
請求項８〜１４のいずれか一項に記載の封止用フィルムを含むＴＦＴ素子。
【請求項１７】
請求項８〜１４のいずれか一項に記載の封止用フィルムを含むＯＬＥＤ素子。
【請求項１８】
請求項８〜１４のいずれか一項に記載の封止用フィルムを含むＬＥＤ素子。
【発明の詳細な説明】
【技術分野】
【０００１】
本発明は、封止用樹脂組成物および封止用フィルムに係り、特に、フッ素系樹脂と所定のフッ素含有率のマイグレーション防止剤とを所定量含む封止用樹脂組成物および封止用フィルムに関する。
また、本発明は、上記封止用フィルムを備える配線基板に関する。
【背景技術】
【０００２】
近年、電子部品の小型化・高集積化・高性能化により、金属配線の微細化が進んでいる。それに伴って、金属配線間で生じるエレクトロマイグレーション（以後、イオンマイグレーションとも称する）は、配線信頼性を低下させる大きな問題となっている。特に、銀を用いて形成された金属配線の場合、この問題が顕著となる。
これに対して、金属配線上にフッ素系樹脂を含む絶縁材料層を形成し、イオンマイグレーションを抑制する方法が提案されている（特許文献１）。
【先行技術文献】
【特許文献】
【０００３】
【特許文献１】特開昭５９−１５１４９１号公報
【発明の概要】
【発明が解決しようとする課題】
【０００４】
一方、近年、金属配線の微細化はより進んでおり、それに伴って金属配線間の絶縁信頼性に関する要求特性がより高まっている。
本発明者らは特許文献１に記載される方法を用いて金属配線間の絶縁信頼性について検討を行ったところ、昨今の要求レベルを満たさず、更なる改良が必要であることが見出された。
【０００５】
なお、イオンマイグレーションを抑制する方法として、いわゆるマイグレーション防止剤を使用する手もあるが、通常、フッ素系樹脂に対する相溶性が低く、形成された封止層の面状が悪化するなど問題が生じ、その使用が困難である。
【０００６】
本発明は、上記実情に鑑みて、銀配線および銀配線を含む積層体に適用でき、優れたイオンマイグレーション抑制能を示すと共に、面状特性にも優れた封止用フィルムを形成することができる封止用樹脂組成物を提供することを目的とする。
また、本発明は、封止用フィルムおよびこの封止用フィルムを含む配線基板を提供することも目的とする。
【課題を解決するための手段】
【０００７】
本発明者らは、上記課題に鑑み、鋭意研究を重ねた結果、フッ素系樹脂と所定のフッ素含有率のマイグレーション防止剤を使用することにより上記課題を解決できることを見出し、本発明を完成するに至ったものである。
すなわち、上記課題は下記の手段により解決される。
【０００８】
（１）  銀配線、または、銀配線を含む積層体を被覆する封止用樹脂組成物であって、フッ素系樹脂（Ａ）と、フッ素含有率が３５質量％以上６５質量％未満であるマイグレーション防止剤（Ｂ）とを含み、フッ素系樹脂（Ａ）とマイグレーション防止剤（Ｂ）との質量比（（Ｂ）／（Ａ））が０．００１０以上０．１０未満である、封止用樹脂組成物。
（２）  マイグレーション防止剤（Ｂ）が、後述する一般式（１）〜一般式（５）で表される化合物、一般式（２２）で表される化合物、一般式（２３）で表される化合物、および、一般式（２４）で表される基と一般式（２５）で表される基とを有する化合物からなる群から選択される少なくとも１種である、（１）に記載の封止用樹脂組成物。
（３）  後述する一般式（１）で表される化合物が、後述する一般式（６）〜一般式（２１）で表される化合物からなる群から選択される少なくとも１種である、（２）に記載の封止用樹脂組成物。
（４）  後述する一般式（５）で表される化合物が、後述する一般式（５１）〜一般式（５４）で表される化合物からなる群から選択される少なくとも１種である、（２）または（３）に記載の封止用樹脂組成物。
（５）  マイグレーション防止剤（Ｂ）が、後述する一般式（６）、後述する一般式（７）、後述する一般式（１０）、後述する一般式（１１）、後述する一般式（２１）、後述する一般式（５１）、後述する一般式（５３）、および後述する一般式（５４）で表される化合物からなる群から選択される少なくとも１種である、（４）に記載の封止用樹脂組成物。
（６）  フッ素系樹脂（Ａ）が、後述する一般式（Ｐ−１）で表される繰り返し単位を少なくとも有する、（１）〜（５）のいずれかに記載の封止用樹脂組成物。
（７）  フッ素系樹脂（Ａ）が、ケイ素原子に結合した水酸基または加水分解性基を有し、シロキサン結合を形成することにより架橋し得るケイ素含有基を有する、（１）〜（６）のいずれかに記載の封止用樹脂組成物。
【０００９】
（８）  銀配線、または、銀配線を含む積層体を被覆する封止用フィルムであって、フッ素系樹脂（Ａ）と、フッ素含有率が３５質量％以上６５質量％未満であるマイグレーション防止剤（Ｂ）とを含み、フッ素系樹脂（Ａ）とマイグレーション防止剤（Ｂ）との質量比（Ｂ）／（Ａ）が０．００１０以上０．１０未満である、封止用フィルム。
（９）  マイグレーション防止剤（Ｂ）が、後述する一般式（１）〜一般式（５）で表される化合物、一般式（２２）で表される化合物、一般式（２３）で表される化合物、および、一般式（２４）で表される基と一般式（２５）で表される基とを有する化合物からなる群から選択される少なくとも１種である、（８）に記載の封止用フィルム。
（１０）  後述する一般式（１）で表される化合物が、後述する一般式（６）〜一般式（２１）で表される化合物からなる群から選択される少なくとも１種である、（９）に記載の封止用フィルム。
（１１）  後述する一般式（５）で表される化合物が、後述する一般式（５１）〜一般式（５４）で表される化合物からなる群から選択される少なくとも１種である、（９）または（１０）に記載の封止用フィルム。
（１２）  マイグレーション防止剤（Ｂ）が、後述する一般式（６）、後述する一般式（７）、後述する一般式（１０）、後述する一般式（１１）、後述する一般式（２１）、後述する一般式（５１）、後述する一般式（５３）、および後述する一般式（５４）で表される化合物からなる群から選択される少なくとも１種である、（１１）に記載の封止用フィルム。
（１３）  フッ素系樹脂（Ａ）が、後述する一般式（Ｐ−１）で表される繰り返し単位を少なくとも有する高分子化合物である、（８）〜（１２）のいずれかに記載の封止用フィルム。
（１４）  フッ素系樹脂（Ａ）が、ケイ素原子に結合した水酸基または加水分解性基を有し、シロキサン結合を形成することにより架橋し得るケイ素含有基を有する、（８）〜（１３）のいずれかに記載の封止用フィルム。
（１５）  基板と、基板上に配置された銀配線と、銀配線上に配置された（８）〜（１４）のいずれかに記載の封止用フィルムとを備える配線基板。
（１６）  （８）〜（１４）のいずれかに記載の封止用フィルムを含むＴＦＴ素子。
（１７）  （８）〜（１４）のいずれかに記載の封止用フィルムを含むＯＬＥＤ素子。
（１８）  （８）〜（１４）のいずれかに記載の封止用フィルムを含むＬＥＤ素子。
【発明の効果】
【００１０】
本発明によれば、銀配線および銀配線を含む積層体に適用でき、優れたイオンマイグレーション抑制能を示すと共に、面状特性にも優れた封止用フィルムを形成することができる封止用樹脂組成物を提供することができる。
また、本発明によれば、封止用フィルムおよびこの封止用フィルムを含む配線基板を提供することもできる。
【図面の簡単な説明】
【００１１】
【図１】本発明の配線基板の好適実施態様の模式的断面図である。
【発明を実施するための形態】
【００１２】
以下、本発明の封止用樹脂組成物、封止用フィルムおよび配線基板の好適態様について説明する。
まず、本発明の従来技術と比較した特徴点について詳述する。
本発明では、フッ素系樹脂と所定のフッ素含有率のマイグレーション防止剤とを所定量使用することにより、所望の効果が得られることを見出している。マイグレーション防止剤中に所定量のフッ素原子が含まれることにより、フッ素系樹脂との相溶性（親和性）が向上し、フッ素系樹脂からのブリードアウトが抑制され、面状特性が向上する。また、フッ素系樹脂中にマイグレーション防止剤が留まりやすくなったことにより、インマイグレーション抑制能もより向上する。
【００１３】
以下では、まず、封止用樹脂組成物について詳述し、その後、封止用フィルムおよび配線基板について詳述する。
【００１４】
＜封止用樹脂組成物＞
封止用樹脂組成物には、フッ素系樹脂（Ａ）とマイグレーション防止剤（Ｂ）とが所定量含有される。
まず、フッ素系樹脂（Ａ）およびマイグレーション防止剤（Ｂ）について詳述し、その後、封止用樹脂組成物の態様について詳述する。
【００１５】
（フッ素系樹脂（Ａ））
フッ素系樹脂とは、フッ素原子が含まれる樹脂である。その種類は特に制限されず、フッ素原子が含まれていればよい。なお、フッ素系樹脂としては、水との接触角が８５°以上が好ましく、好ましくは９５°以上がより好ましい。
フッ素系樹脂としては、例えば、ポリフッ化ビニリデン（ＰＶＤＦ）、ポリテトラフルオロエチレン（ＰＴＦＥ）、テトラフルオロエチレン・エチレン共重合体（ＥＴＦＥ）、テトラフルオロエチレン・パーフルオロアルコキシエチレン共重合体（ＰＦＡ）、パーフルオロ（ブテニルビニルエーテル）の環化重合体などが挙げられる。
また、フッ素系樹脂としては、フッ素含有（メタ）アクリル系単量体を重合させて得られる樹脂であってもよい。フッ素含有（メタ）アクリル系単量体としては、例えば、１Ｈ，１Ｈ，２Ｈ，２Ｈ−ヘプタデカフルオロデシルメタクリレート、１Ｈ，１Ｈ，５Ｈ−オクタフルオロペンチルメタクリレート、２，２，３，３−テトラフルオロプロピルメタクリレート、２，２，２−トリフルオロエチルメタクリレート、１Ｈ，１Ｈ，２Ｈ，２Ｈ−ヘプタデカフルオロデシルアクリレート、１Ｈ，１Ｈ，５Ｈ−オクタフルオロペンチルアクリレート、２，２，３，３−テトラフルオロプロピルアクリレート、２，２，２−トリフルオロエチルアクリレート、パーフロロオクチルエチルメタクリレート、パーフロロオクチルエチルアクリレートなどが挙げられる。
フッ素系樹脂としては、市販品（サイトップ（登録商標）（旭硝子製）、テフロン（登録商標）ＡＦ（デュポン製）、ポリフッ化ビニリデン、ルミフロン（旭硝子製）、オプスター（ＪＳＲ製））を使用することもできる。
【００１６】
フッ素系樹脂の重量平均分子は特に制限されないが、イオンマイグレーション抑制能および成膜性の点から、５０００〜１００００００が好ましく、２００００〜５０００００がより好ましい。
【００１７】
フッ素系樹脂の好適態様の一つとしては、フッ素含有率が６５質量％以上であることが好ましく、６７．５質量％以上がより好ましい。フッ素含有率が上記範囲内であれば、形成される封止層のイオンマイグレーション抑制能がより優れる。なお、上限は特に制限されないが、合成上の問題から、７７．５質量％以下の場合が多い。
フッ素含有率は、フッ素系樹脂の全分子量中におけるフッ素原子の占める質量の割合（含有率）を表したものである。
【００１８】
フッ素系樹脂の他の好適態様としては、一般式（Ｐ−１）で表される繰り返し単位を少なくとも有することが好ましい。この繰り返し単位を含んでいる場合、溶媒への溶解が優れ塗布性に優れると共に、マイグレーション防止剤との相溶性に優れる。
フッ素系樹脂中における一般式（Ｐ−１）で表される繰り返し単位の含有率は特に制限されないが、本発明の効果がより優れる点で、全繰り返し単位に対して、６０モル％以上が好ましく、９８モル％以下が好ましい。
【００１９】
【化１】
2014133857.tif 000002
【００２０】
フッ素系樹脂の他の好適態様としては、ケイ素原子に結合した水酸基または加水分解性基を有し、シロキサン結合を形成することにより架橋し得るケイ素含有基（以後、単にケイ素含有基とも称する）を有することが好ましい。ケイ素含有基が含まれることにより、封止用樹脂組成物から形成される封止層（封止フィルム）に隣接する各種基板・層に対する密着性がより向上する。ケイ素含有基のフッ素系樹脂の結合位置は特に制限されず、末端でも側鎖でもよい。
なお、ケイ素含有基としては、より具体的には、以下の一般式（Ｐ−２）で表される基であることが好ましい。
一般式（Ｐ−２）      −Ｓｉ（Ｒa）x（Ｒb）y
Ｒaは、水酸基または加水分解性基を表す。Ｒbは、非加水分解性基を表す。ｘは１〜３の整数を表し、ｙは０〜２の整数を表し、ｘ＋ｙ＝３の関係を満たす。
加水分解性基は、シラノール基を生成することができる基や、シロキサン縮合物を形成することができる基を表し、具体的には、ハロゲン基、アルコキシ基、アシルオキシ基、イソシアネート基などが挙げられる。なかでも、アルコキシ基（炭素数１〜２が好ましい）が好ましく挙げられる。
非加水分解性基としては、例えば、水素原子、アルキル基、アルケニル基、アルキニル基などの脂肪族炭化水素基や、アリール基などの芳香族炭化水素基、またはそれらを組み合わせた基などが挙げられる。
【００２１】
（マイグレーション防止剤（Ｂ））
マイグレーション防止剤（マイグレーション抑制剤）は、銀イオンなどをトラップして、イオンマイグレーションを抑制する化合物である。
本発明で使用されるマイグレーション防止剤のフッ素含有率は３５質量％以上６５質量％未満である。なかでも、封止用樹脂組成物より形成される封止層（封止用フィルム）のイオンマグレーション抑制能がより優れると共に、面状特性にもより優れる点で、４０〜６０質量％が好ましく、４２〜５５質量％がより好ましい。
フッ素含有率が３５質量％未満の場合、上記フッ素系樹脂との相溶性に劣り、封止層のイオンマイグレーション抑制能および面状特性が劣る。フッ素含有率が６５質量％以上の場合、分子内のマイグレーション防止する部位の割合が減少し、実質的に多くのマイグレーション防止剤を添加する必要があり、溶解性、相溶性などで問題が生じる。
なお、フッ素含有率とは、マイグレーション防止剤の全分子量中におけるフッ素原子の占める質量の割合（含有率）を表したものである。
【００２２】
マイグレーション防止剤の種類は特に制限されず、上記フッ素含有率を示し、イオンマイグレーション抑制能があればよい。例えば、フェノール系化合物、メルカプト基、フリーラジカルを有する化合物、酸化防止剤などが挙げられる。
なかでも、封止用樹脂組成物より形成される封止層（封止用フィルム）のイオンマイグレーション抑制能がより優れる点で、後述する一般式（１）〜（５）で表される化合物、一般式（２２）で表される化合物、一般式（２３）で表される化合物、一般式（２４）で表される基と一般式（２５）で表される基とを有する化合物が好ましい。
【００２３】
（一般式（１）で表される化合物）
まず、一般式（１）で表される化合物について説明する。
Ｐ−（ＣＲ1＝Ｙ）n−Ｑ          一般式（１）
一般式（１）中、ＰおよびＱは、それぞれ独立に、ＯＨ、ＮＲ2Ｒ3またはＣＨＲ4Ｒ5を表す。ただし、ｎが０であるとき、ＰおよびＱの両方がＣＨＲ4Ｒ5であることはなく、ＰおよびＱの両方がＯＨであることもない。Ｙは、ＣＲ6または窒素原子を表す。
【００２４】
一般式（１）中、Ｒ2およびＲ3は、それぞれ独立に、水素原子または窒素原子に置換可能な基を表す。
窒素原子に置換可能な基としては窒素原子に置換できる基であれば特に制限されないが、例えば、アルキル基（シクロアルキル基を含む）、アルケニル基（シクロアルケニル基、ビシクロアルケニル基を含む）、アルキニル基、アリール基、複素環基、アルキルおよびアリールスルフィニル基、アルキルおよびアリールスルホニル基、アシル基、アルコキシカルボニル基、アリールオキシカルボニル基、カルバモイル基、ホスフィノ基、ホスフィニル基、またはこれらの組み合わせなどが挙げられる。
【００２５】
さらに詳しくは、アルキル基〔直鎖、分岐、環状の置換または無置換のアルキル基を表す。それらは、アルキル基（好ましくは炭素数１から３０のアルキル基、例えば、メチル、エチル、ｎ−プロピル、イソプロピル、ｔ−ブチル、ｎ−オクチル、エイコシル、２−クロロエチル、２−シアノエチル、２−エチルヘキシル）、シクロアルキル基（好ましくは、炭素数３から３０の置換または無置換のシクロアルキル基、例えば、シクロヘキシル、シクロペンチル、４−ｎ−ドデシルシクロヘキシル）、ビシクロアルキル基（好ましくは、炭素数５から３０の置換または無置換のビシクロアルキル基、つまり、炭素数５から３０のビシクロアルカンから水素原子を一個取り去った一価の基である。例えば、ビシクロ［１．２．２］ヘプタン−２−イル、ビシクロ［２．２．２］オクタン−３−イル）、さらに環構造が多いトリシクロ構造なども包含するものである。以下に説明する置換基の中のアルキル基（例えばアルキルチオ基のアルキル基）もこのような概念のアルキル基を表す。〕、アルケニル基〔直鎖、分岐、環状の置換または無置換のアルケニル基を表す。それらは、アルケニル基（好ましくは炭素数２から３０の置換または無置換のアルケニル基、例えば、ビニル、アリル、プレニル、ゲラニル、オレイル）、シクロアルケニル基（好ましくは、炭素数３から３０の置換または無置換のシクロアルケニル基、つまり、炭素数３から３０のシクロアルケンの水素原子を一個取り去った一価の基である。例えば、２−シクロペンテン−１−イル、２−シクロヘキセン−１−イル）、ビシクロアルケニル基（置換または無置換のビシクロアルケニル基、好ましくは、炭素数５から３０の置換または無置換のビシクロアルケニル基、つまり二重結合を一個持つビシクロアルケンの水素原子を一個取り去った一価の基である。例えば、ビシクロ［２．２．１］ヘプト−２−エン−１−イル、ビシクロ［２．２．２］オクト−２−エン−４−イル）を包含するものである。〕、アルキニル基（好ましくは、炭素数２から３０の置換または無置換のアルキニル基、例えば、エチニル、プロパルギル、トリメチルシリルエチニル基）、アリール基（好ましくは炭素数６から３０の置換または無置換のアリール基、例えばフェニル、ｐ−トリル、ナフチル、ｍ−クロロフェニル、ｏ−ヘキサデカノイルアミノフェニル）、複素環基（好ましくは５または６員の置換または無置換の、芳香族または非芳香族の複素環化合物から一個の水素原子を取り除いた一価の基であり、さらに好ましくは、炭素数３から３０の５または６員の芳香族の複素環基である。例えば、２−フラニル、２−チエニル、２−ピリミジニル、２−ベンゾチアゾリニル）、アルキルおよびアリールスルフィニル基（好ましくは、炭素数１から３０の置換または無置換のアルキルスルフィニル基、６から３０の置換または無置換のアリールスルフィニル基、例えば、メチルスルフィニル、エチルスルフィニル、フェニルスルフィニル、ｐ−メチルフェニルスルフィニル）、アルキルおよびアリールスルホニル基（好ましくは、炭素数１から３０の置換または無置換のアルキルスルホニル基、６から３０の置換または無置換のアリールスルホニル基、例えば、メチルスルホニル、エチルスルホニル、フェニルスルホニル、ｐ−メチルフェニルスルホニル）、アシル基（好ましくはホルミル基、炭素数２から３０の置換または無置換のアルキルカルボニル基、炭素数７から３０の置換または無置換のアリールカルボニル基、炭素数４から３０の置換または無置換の炭素原子でカルボニル基と結合している複素環カルボニル基、例えば、アセチル、ピバロイル、２−クロロアセチル、ステアロイル、ベンゾイル、ｐ−ｎ−オクチルオキシフェニルカルボニル、２−ピリジルカルボニル、２−フリルカルボニル）、アリールオキシカルボニル基（好ましくは、炭素数７から３０の置換または無置換のアリールオキシカルボニル基、例えば、フェノキシカルボニル、ｏ−クロロフェノキシカルボニル、ｍ−ニトロフェノキシカルボニル、ｐ−ｔ−ブチルフェノキシカルボニル）、アルコキシカルボニル基（好ましくは、炭素数２から３０の置換または無置換アルコキシカルボニル基、例えば、メトキシカルボニル、エトキシカルボニル、ｔ−ブトキシカルボニル、ｎ−オクタデシルオキシカルボニル）、カルバモイル基（好ましくは、炭素数１から３０の置換または無置換のカルバモイル、例えば、カルバモイル、Ｎ−メチルカルバモイル、Ｎ，Ｎ−ジメチルカルバモイル、Ｎ，Ｎ−ジ−ｎ−オクチルカルバモイル、Ｎ−（メチルスルホニル）カルバモイル）、ホスフィノ基（好ましくは、炭素数２から３０の置換または無置換のホスフィノ基、例えば、ジメチルホスフィノ、ジフェニルホスフィノ、メチルフェノキシホスフィノ）、ホスフィニル基（好ましくは、炭素数２から３０の置換または無置換のホスフィニル基、例えば、ホスフィニル、ジオクチルオキシホスフィニル、ジエトキシホスフィニル）を好ましい例として挙げることができる。
上記の官能基の中で、水素原子を有するものは、これを取り去りさらに置換されていてもよい。
【００２６】
一般式（１）におけるＲ2およびＲ3で表されるアルキル基は、直鎖、分岐、環状の置換または無置換のアルケニル基を表し、好ましくは炭素数１〜５０、さらに好ましくは炭素数１〜３０、特に好ましくは炭素数１〜２０である。
好ましい例としては、メチル、エチル、ｎ−プロピル、イソプロピル、シクロプロピル、ブチル、イソブチル、ｔ−ブチル、ｓｅｃ−ブチル、ペンチル、イソペンチル、ネオペンチル、ｔ−ペンチル、ヘキシル、シクロヘキシル、ヘプチル、シクロペンチル、オクチル、２−エチルヘキシル、ノニル、デシル、ドデシル、テトラデシル、ヘキサデシル、オクタデシル、エイコシル、ドコシル、トリアコンチルなどを挙げることができる。さらに好ましくは、メチル、エチル、ｎ−プロピル、イソプロピル、ブチル、イソブチル、ｔ−ブチル、ｓｅｃ−ブチル、ｔ−ブチル、ペンチル、イソペンチル、ネオペンチル、ヘキシル、シクロヘキシル、オクチル、２−エチルヘキシル、ドデシル、ヘキサデシル、オクタデシルであり、特に好ましくは、メチル、エチル、ｎ−プロピル、イソプロピル、ブチル、ｔ−ブチル、ペンチル、イソペンチル、ヘキシル、シクロヘキシル、オクチル、２−エチルヘキシル、ドデシル、ヘキサデシル、オクタデシルである。
なお、アルキル基には、−ＣＯ−、−ＮＨ−、−Ｏ−、−Ｓ−、またはこれらを組み合わせた基などの連結基が含まれていてもよい。なお、アルキル基中に上記連結基が含まれる場合、その位置は特に制限されず、末端であってもよい。例えば、−Ｓ−Ｒx（Ｒx：アルキル基）であってもよい。
【００２７】
Ｒ2およびＲ3で表されるアルキル基は、さらに置換基を有していてもよい。
置換基としては、ハロゲン原子、アルキル基（シクロアルキル基を含む）、アルケニル基（シクロアルケニル基、ビシクロアルケニル基を含む）、アルキニル基、アリール基、複素環基、シアノ基、ヒドロキシル基、ニトロ基、カルボキシル基、アルコキシ基、アリールオキシ基、シリルオキシ基、複素環オキシ基、アシルオキシ基、カルバモイルオキシ基、アルコキシカルボニルオキシ基、アリールオキシカルボニルオキシ、アミノ基（アニリノ基を含む）、アシルアミノ基、アミノカルボニルアミノ基、アルコキシカルボニルアミノ基、アリールオキシカルボニルアミノ基、スルファモイルアミノ基、アルキルおよびアリールスルホニルアミノ基、メルカプト基、アルキルチオ基、アリールチオ基、複素環チオ基、スルファモイル基、スルホ基、アルキルおよびアリールスルフィニル基、アルキルおよびアリールスルホニル基、アシル基、アリールオキシカルボニル基、アルコキシカルボニル基、カルバモイル基、アリールおよび複素環アゾ基、イミド基、ホスフィノ基、ホスフィニル基、ホスフィニルオキシ基、ホスフィニルアミノ基、シリル基、またはこれらの組み合わせが挙げられる。
【００２８】
さらに詳しくは、置換基としては、ハロゲン原子（例えば、塩素原子、臭素原子、ヨウ素原子）、アルキル基〔（直鎖、分岐、環状の置換または無置換のアルキル基を表す。それらは、アルキル基（好ましくは炭素数１から３０のアルキル基、例えば、メチル、エチル、ｎ−プロピル、イソプロピル、ｔ−ブチル、ｎ−オクチル、エイコシル、２−クロロエチル、２−シアノエチル、２−エチルヘキシル）、シクロアルキル基（好ましくは、炭素数３から３０の置換または無置換のシクロアルキル基、例えば、シクロヘキシル、シクロペンチル、４−ｎ−ドデシルシクロヘキシル）、ビシクロアルキル基（好ましくは、炭素数５から３０の置換または無置換のビシクロアルキル基、つまり、炭素数５から３０のビシクロアルカンから水素原子を一個取り去った一価の基である。例えば、ビシクロ［１．２．２］ヘプタン−２−イル、ビシクロ［２．２．２］オクタン−３−イル）、さらに環構造が多いトリシクロ構造なども包含するものである。以下に説明する置換基の中のアルキル基（例えばアルキルチオ基のアルキル基）もこのような概念のアルキル基を表す。〕、
【００２９】
アルケニル基〔直鎖、分岐、環状の置換または無置換のアルケニル基を表す。それらは、アルケニル基（好ましくは炭素数２から３０の置換または無置換のアルケニル基、例えば、ビニル、アリル、プレニル、ゲラニル、オレイル）、シクロアルケニル基（好ましくは、炭素数３から３０の置換または無置換のシクロアルケニル基、つまり、炭素数３から３０のシクロアルケンの水素原子を一個取り去った一価の基である。例えば、２−シクロペンテン−１−イル、２−シクロヘキセン−１−イル）、ビシクロアルケニル基（置換または無置換のビシクロアルケニル基、好ましくは、炭素数５から３０の置換または無置換のビシクロアルケニル基、つまり二重結合を一個持つビシクロアルケンの水素原子を一個取り去った一価の基である。例えば、ビシクロ［２．２．１］ヘプト−２−エン−１−イル、ビシクロ［２．２．２］オクト−２−エン−４−イル）を包含するものである。〕、アルキニル基（好ましくは、炭素数２から３０の置換または無置換のアルキニル基、例えば、エチニル、プロパルギル、トリメチルシリルエチニル基）、
【００３０】
アリール基（好ましくは炭素数６から３０の置換または無置換のアリール基、例えばフェニル、ｐ−トリル、ナフチル、ｍ−クロロフェニル、ｏ−ヘキサデカノイルアミノフェニル）、複素環基（好ましくは５または６員の置換または無置換の、芳香族または非芳香族の複素環化合物から一個の水素原子を取り除いた一価の基であり、さらに好ましくは、炭素数３から３０の５員または６員の芳香族の複素環基である。例えば２−フラニル、２−チエニル、２−ピリミジニル、２−ベンゾチアゾリニル）、
【００３１】
シアノ基、ヒドロキシル基、ニトロ基、カルボキシル基、アルコキシ基（好ましくは、炭素数１から３０の置換もしくは無置換のアルコキシ基、例えば、メトキシ、エトキシ、イソプロポキシ、ｔ−ブトキシ、ｎ−オクチルオキシ、２−メトキシエトキシ）、アリールオキシ基（好ましくは、炭素数６から３０の置換または無置換のアリールオキシ基、例えば、フェノキシ、２−メチルフェノキシ、４−ｔ−ブチルフェノキシ、３−ニトロフェノキシ、２−テトラデカノイルアミノフェノキシ）、シリルオキシ基（好ましくは、炭素数３から２０のシリルオキシ基、例えば、トリメチルシリルオキシ、ｔ−ブチルジメチルシリルオキシ）、複素環オキシ基（好ましくは、炭素数２から３０の置換または無置換の複素環オキシ基、１−フェニルテトラゾール−５−オキシ、２−テトラヒドロピラニルオキシ）、アシルオキシ基（好ましくはホルミルオキシ基、炭素数２から３０の置換または無置換のアルキルカルボニルオキシ基、炭素数６から３０の置換または無置換のアリールカルボニルオキシ基、例えば、ホルミルオキシ、アセチルオキシ、ピバロイルオキシ、ステアロイルオキシ、ベンゾイルオキシ、ｐ−メトキシフェニルカルボニルオキシ）、カルバモイルオキシ基（好ましくは、炭素数１から３０の置換または無置換のカルバモイルオキシ基、例えば、Ｎ，Ｎ−ジメチルカルバモイルオキシ、Ｎ，Ｎ−ジエチルカルバモイルオキシ、モルホリノカルボニルオキシ、Ｎ，Ｎ−ジ−ｎ−オクチルアミノカルボニルオキシ、Ｎ−ｎ−オクチルカルバモイルオキシ）、アルコキシカルボニルオキシ基（好ましくは、炭素数２から３０の置換または無置換アルコキシカルボニルオキシ基、例えばメトキシカルボニルオキシ、エトキシカルボニルオキシ、ｔ−ブトキシカルボニルオキシ、ｎ−オクチルカルボニルオキシ）、アリールオキシカルボニルオキシ基（好ましくは、炭素数７から３０の置換または無置換のアリールオキシカルボニルオキシ基、例えば、フェノキシカルボニルオキシ、ｐ−メトキシフェノキシカルボニルオキシ、ｐ−ｎ−ヘキサデシルオキシフェノキシカルボニルオキシ）、
【００３２】
アミノ基（好ましくは、アミノ基、炭素数１から３０の置換または無置換のアルキルアミノ基、炭素数６から３０の置換または無置換のアニリノ基、例えば、アミノ、メチルアミノ、ジメチルアミノ、アニリノ、Ｎ−メチル−アニリノ、ジフェニルアミノ）、アシルアミノ基（好ましくは、ホルミルアミノ基、炭素数１から３０の置換または無置換のアルキルカルボニルアミノ基、炭素数６から３０の置換または無置換のアリールカルボニルアミノ基、例えば、ホルミルアミノ、アセチルアミノ、ピバロイルアミノ、ラウロイルアミノ、ベンゾイルアミノ、３，４，５−トリ−ｎ−オクチルオキシフェニルカルボニルアミノ）、アミノカルボニルアミノ基（好ましくは、炭素数１から３０の置換または無置換のアミノカルボニルアミノ、例えば、カルバモイルアミノ、Ｎ，Ｎ−ジメチルアミノカルボニルアミノ、Ｎ，Ｎ−ジエチルアミノカルボニルアミノ、モルホリノカルボニルアミノ）、アルコキシカルボニルアミノ基（好ましくは炭素数２から３０の置換または無置換アルコキシカルボニルアミノ基、例えば、メトキシカルボニルアミノ、エトキシカルボニルアミノ、ｔ−ブトキシカルボニルアミノ、ｎ−オクタデシルオキシカルボニルアミノ、Ｎ−メチルーメトキシカルボニルアミノ）、アリールオキシカルボニルアミノ基（好ましくは、炭素数７から３０の置換または無置換のアリールオキシカルボニルアミノ基、例えば、フェノキシカルボニルアミノ、ｐ−クロロフェノキシカルボニルアミノ、ｍ−ｎ−オクチルオキシフェノキシカルボニルアミノ）、スルファモイルアミノ基（好ましくは、炭素数０から３０の置換または無置換のスルファモイルアミノ基、例えば、スルファモイルアミノ、Ｎ，Ｎ−ジメチルアミノスルホニルアミノ、Ｎ−ｎ−オクチルアミノスルホニルアミノ）、アルキルおよびアリールスルホニルアミノ基（好ましくは炭素数１から３０の置換または無置換のアルキルスルホニルアミノ、炭素数６から３０の置換または無置換のアリールスルホニルアミノ、例えば、メチルスルホニルアミノ、ブチルスルホニルアミノ、フェニルスルホニルアミノ、２，３，５−トリクロロフェニルスルホニルアミノ、ｐ−メチルフェニルスルホニルアミノ）、
【００３３】
メルカプト基、アルキルチオ基（好ましくは、炭素数１から３０の置換または無置換のアルキルチオ基、例えば、メチルチオ、エチルチオ、ｎ−ヘキサデシルチオ）、アリールチオ基（好ましくは炭素数６から３０の置換または無置換のアリールチオ、例えば、フェニルチオ、ｐ−クロロフェニルチオ、ｍ−メトキシフェニルチオ）、複素環チオ基（好ましくは炭素数２から３０の置換または無置換の複素環チオ基、例えば、２−ベンゾチアゾリルチオ、１−フェニルテトラゾール−５−イルチオ）、スルファモイル基（好ましくは炭素数０から３０の置換または無置換のスルファモイル基、例えば、Ｎ−エチルスルファモイル、Ｎ−（３−ドデシルオキシプロピル）スルファモイル、Ｎ，Ｎ−ジメチルスルファモイル、Ｎ−アセチルスルファモイル、Ｎ−ベンゾイルスルファモイル、Ｎ−（Ｎ‘−フェニルカルバモイル）スルファモイル）、スルホ基、アルキルおよびアリールスルフィニル基（好ましくは、炭素数１から３０の置換または無置換のアルキルスルフィニル基、６から３０の置換または無置換のアリールスルフィニル基、例えば、メチルスルフィニル、エチルスルフィニル、フェニルスルフィニル、ｐ−メチルフェニルスルフィニル）、
【００３４】
アルキルおよびアリールスルホニル基（好ましくは、炭素数１から３０の置換または無置換のアルキルスルホニル基、６から３０の置換または無置換のアリールスルホニル基、例えば、メチルスルホニル、エチルスルホニル、フェニルスルホニル、ｐ−メチルフェニルスルホニル）、アシル基（好ましくはホルミル基、炭素数２から３０の置換または無置換のアルキルカルボニル基、炭素数７から３０の置換または無置換のアリールカルボニル基、炭素数４から３０の置換または無置換の炭素原子でカルボニル基と結合している複素環カルボニル基、例えば、アセチル、ピバロイル、２−クロロアセチル、ステアロイル、ベンゾイル、ｐ−ｎ−オクチルオキシフェニルカルボニル、２−ピリジルカルボニル、２−フリルカルボニル）、アリールオキシカルボニル基（好ましくは、炭素数７から３０の置換または無置換のアリールオキシカルボニル基、例えば、フェノキシカルボニル、ｏ−クロロフェノキシカルボニル、ｍ−ニトロフェノキシカルボニル、ｐ−ｔ−ブチルフェノキシカルボニル）、アルコキシカルボニル基（好ましくは、炭素数２から３０の置換または無置換アルコキシカルボニル基、例えば、メトキシカルボニル、エトキシカルボニル、ｔ−ブトキシカルボニル、ｎ−オクタデシルオキシカルボニル）、
【００３５】
カルバモイル基（好ましくは、炭素数１から３０の置換または無置換のカルバモイル、例えば、カルバモイル、Ｎ−メチルカルバモイル、Ｎ，Ｎ−ジメチルカルバモイル、Ｎ，Ｎ−ジ−ｎ−オクチルカルバモイル、Ｎ−（メチルスルホニル）カルバモイル）、アリールおよび複素環アゾ基（好ましくは炭素数６から３０の置換または無置換のアリールアゾ基、炭素数３から３０の置換または無置換の複素環アゾ基、例えば、フェニルアゾ、ｐ−クロロフェニルアゾ、５−エチルチオ−１，３，４−チアジアゾール−２−イルアゾ）、イミド基（好ましくは、Ｎ−スクシンイミド、Ｎ−フタルイミド）、ホスフィノ基（好ましくは、炭素数２から３０の置換または無置換のホスフィノ基、例えば、ジメチルホスフィノ、ジフェニルホスフィノ、メチルフェノキシホスフィノ）、ホスフィニル基（好ましくは、炭素数２から３０の置換または無置換のホスフィニル基、例えば、ホスフィニル、ジオクチルオキシホスフィニル、ジエトキシホスフィニル）、ホスフィニルオキシ基（好ましくは、炭素数２から３０の置換または無置換のホスフィニルオキシ基、例えば、ジフェノキシホスフィニルオキシ、ジオクチルオキシホスフィニルオキシ）、ホスフィニルアミノ基（好ましくは、炭素数２から３０の置換または無置換のホスフィニルアミノ基、例えば、ジメトキシホスフィニルアミノ、ジメチルアミノホスフィニルアミノ）、シリル基（好ましくは、炭素数３から３０の置換または無置換のシリル基、例えば、トリメチルシリル、ｔ−ブチルジメチルシリル、フェニルジメチルシリル）を表わす。
【００３６】
上記の官能基の中で、水素原子を有するものは、これを取り去りさらに上記の基で置換されていてもよい。そのような官能基の例としては、アルキルカルボニルアミノスルホニル基、アリールカルボニルアミノスルホニル基、アルキルスルホニルアミノカルボニル基、アリールスルホニルアミノカルボニル基などが挙げられる。その例としては、メチルスルホニルアミノカルボニル、ｐ−メチルフェニルスルホニルアミノカルボニル、アセチルアミノスルホニル、ベンゾイルアミノスルホニル基などが挙げられる。
【００３７】
Ｒ2およびＲ3で表されるアルケニル基は、直鎖、分岐、環状の置換または無置換のアルケニル基を表し、好ましくは炭素数２〜５０、さらに好ましくは炭素数２〜３０、特に好ましくは炭素数２〜２０である。好ましい例としては、ビニル、アリル、プレニル、ゲラニル、オレイル、２−シクロペンテン−１−イル、２−シクロヘキセン−１−イル、ビシクロ［２．２．１］ヘプト−２−エン−１−イル、ビシクロ［２．２．２］オクト−２−エン−４−イル）などを挙げることができる。さらに好ましくは、ビニル、アリル、プレニル、ゲラニル、オレイル、２−シクロペンテン−１−イル、２−シクロヘキセン−１−イル、であり、特に好ましくは、ビニル、アリル、プレニル、ゲラニル、オレイル、２−シクロペンテン−１−イル、２−シクロヘキセン−１−イルである。
Ｒ2およびＲ3で表されるアルケニル基はさらに置換基を有していてもよい。置換基の例としては、前述のＲ2およびＲ3で表されるアルキル基の置換基を挙げることができる。
なお、アルケニル基には、上記アルキル基と同様に、−ＣＯ−、−ＮＨ−、−Ｏ−、−Ｓ−またはこれらを組み合わせた基などの連結基が含まれていてもよい。
【００３８】
Ｒ2およびＲ3で表されるアルキニル基は、直鎖、分岐、環状の置換または無置換のアルキニル基を表し、好ましくは炭素数２〜５０、さらに好ましくは炭素数２〜３０、特に好ましくは炭素数２〜２０である。好ましい例としては、エチニル、プロパルギルなどを挙げることができる。
Ｒ2およびＲ3で表されるアルキニル基はさらに置換基を有していてもよい。置換基の例としては、前述のＲ2およびＲ3で表されるアルキル基の置換基を挙げることができる。
なお、アルキニル基には、上記アルキル基と同様に、−ＣＯ−、−ＮＨ−、−Ｏ−、−Ｓ−またはこれらを組み合わせた基などの連結基が含まれていてもよい。
【００３９】
Ｒ2およびＲ3で表されるアリール基は、置換または無置換のアリール基を表し、好ましくは炭素数６〜５０、さらに好ましくは炭素数６〜３０、特に好ましくは炭素数６〜２０である。好ましい例としては、フェニル、２−メチルフェニル、３−メチルフェニル、４−メチルフェニル、２−エチルフェニル、４−エチルフェニル、２，４−ジメチルフェニル、２，６−ジメチルフェニル、２，４，６−トリメチルフェニル、１−ナフチル、２−ナフチル、２−クロロフェニル、３−クロロフェニル、４−クロロフェニル、２−メトキシフェニル、３−メトキシフェニル、４−メトキシフェニル、２−ベンジルフェニル、４−ベンジルフェニル、２−メチルカルボニルフェニル、４−メチルカルボニルフェニルなどを挙げることができる。
さらに好ましくは、フェニル、２−メチルフェニル、４−メチルフェニル、２−エチルフェニル、４−エチルフェニル、２，４−ジメチルフェニル、２，６−ジメチルフェニル、２，４，６−トリメチルフェニル、１−ナフチル、２−ナフチル、２−クロロフェニル、４−クロロフェニル、２−メトキシフェニル、３−メトキシフェニル、４−メトキシフェニル、２−ベンジルフェニル、４−ベンジルフェニルなどを挙げることができ、特に好ましくは、フェニル、２−メチルフェニル、４−メチルフェニル、２，４−ジメチルフェニル、２，６−ジメチルフェニル、２，４，６−トリメチルフェニル、１−ナフチル、２−ナフチル、２−クロロフェニル、４−クロロフェニル、２−メトキシフェニル、４−メトキシフェニル、２−ベンジルフェニル、４−ベンジルフェニルなどを挙げることができる。
Ｒ2およびＲ3で表されるアリール基はさらに置換基を有していてもよい。置換基の例としては、前述のＲ2およびＲ3で表されるアルキル基の置換基を挙げることができる。
【００４０】
Ｒ4およびＲ5は、それぞれ独立に、水素原子または置換基を表す。
Ｒ4およびＲ5で表される置換基としては、前述のＲ2およびＲ3で表されるアルキル基の置換基を挙げることができ、好ましくは、アルキル基、アルケニル基、アルキニル基、アリール基、または、これらを組み合わせた基であり、それぞれの好ましい例としては、前述のＲ2およびＲ3の例を挙げることができる。
Ｒ4およびＲ5で表される基は、さらに置換基を有していてもよい。置換基の例としては、前述のＲ2およびＲ3で表されるアルキル基の置換基を挙げることができる。
【００４１】
Ｒ1およびＲ6は、それぞれ独立に、水素原子または置換基を表す。
Ｒ1およびＲ6で表される置換基としては、前述のＲ2およびＲ3で表されるアルキル基の置換基を挙げることができ、好ましくは、アルキル基、アルケニル基、アルキニル基、アリール基、または、これらを組み合わせた基であり、それぞれの好ましい例としては、前述のＲ2およびＲ3の例を挙げることができる。
Ｒ1およびＲ6で表される基は、さらに置換基を有していてもよい。置換基の例としては、前述のＲ2およびＲ3で表されるアルキル基の置換基を挙げることができる。
【００４２】
ｎは０〜５の整数を表す。ただし、ｎが０であるとき、ＰおよびＱの両者が共にＯＨであることはなく、ＣＨＲ4Ｒ5であることもない。ｎが２以上の数を表すとき、（ＣＲ1＝Ｙ）で表される複数の原子群は、同一であっても異なっていてもよい。
【００４３】
一般式（１）で表される化合物は、鎖状であっても環状であってもよく、環状である場合は、Ｒ1、Ｒ2、Ｒ3、Ｒ4、Ｒ5、またはＲ6で表される基のうちの少なくとも二つの基が互いに結合して環を形成していてもよい。
なお、二つの基が結合する際には、単結合、二重結合および三重結合のいずれかの結合形式が含まれていてもよい。
【００４４】
なお、Ｒ1〜Ｒ6の少なくとも一つの基中には、フッ素原子が含まれる。なお、フッ素原子は、フッ素含有率が上述した範囲となるように含有される。フッ素原子は、一般式（１）で表される化合物の任意の炭素原子に置換してもよい。
なお、Ｒ1〜Ｒ6の少なくとも一つの基中の一部または全部の水素原子（好ましくは、炭素原子に結合している一部または全部の水素原子）は、フッ素原子で置換されていることが好ましい。なかでも、フッ素原子は、フルオロアルキル基（以下、Ｒf基もいう）またはＲf基で置換された基として含まれることが好ましい。つまり、Ｒ1〜Ｒ6の少なくとも一つの基中には、フルオロアルキル基が含まれることが好ましい。
Ｒf基は、炭素原子数１ないし１４の直鎖もしくは分岐のパーフルオロアルキル基、または、炭素原子数１ないし１４の直鎖もしくは分岐のパーフルオロアルキル基で置換された、炭素原子数２ないし２０の置換基であることが好ましい。
炭素原子数１ないし１４の直鎖または分岐鎖パーフルオロアルキル基の例としては、ＣＦ3−、Ｃ2Ｆ5−、Ｃ3Ｆ7−、Ｃ4Ｆ9−、Ｃ5Ｆ11−、（ＣＦ3）2−ＣＦ−（ＣＦ2）2−、Ｃ6Ｆ13−、Ｃ7Ｆ15−、（ＣＦ3）2−ＣＦ−（ＣＦ2）4−、Ｃ8Ｆ17−、Ｃ9Ｆ19−、Ｃ10Ｆ21−、Ｃ12Ｆ25−およびＣ14Ｆ29−を挙げることができる。
炭素原子数１ないし１４のパーフルオロアルキル基により置換された炭素原子数２ないし２０の置換基の例としては、（ＣＦ3）2ＣＦ（ＣＦ2）4（ＣＨ2）2−、Ｃ9Ｆ19ＣＨ2−、Ｃ8Ｆ17ＣＨ2ＣＨ（ＯＨ）ＣＨ2−、Ｃ8Ｆ17ＣＨ2ＣＨ（ＯＨ）ＣＨ2ＯＣ＝ＯＣＨ2−、（ＣＦ3）2ＣＦ（ＣＦ2）4（ＣＨ2）2ＯＣ＝ＯＣＨ2−、Ｃ8Ｆ17ＣＨ2ＣＨ（ＯＨ）ＣＨ2ＯＣ＝Ｏ（ＣＨ2）2−、（ＣＦ3）2ＣＦ（ＣＦ2）4（ＣＨ2）2ＯＣ＝Ｏ（ＣＨ2）2−、（ＣＦ3）2ＣＦＯＣ2Ｆ4−、ＣＦ3ＣＦ2 ＣＦ2Ｏ〔ＣＦ（ＣＦ3）ＣＦ2Ｏ〕4−ＣＦ（ＣＦ3）−、などを挙げることができるが、これらに限定されるものではない。
Ｒf基は分子中に１ないし４個含まれることが好ましい。
なお、上述した一般式（１）で表される化合物は、２種以上使用してもよい。
【００４５】
一般式（１）で表される化合物は、一般式（６）〜一般式（２１）で表される化合物からなる群から選択される少なくとも１種であることが好ましい。
なお、一般式（６）〜一般式（２１）で表される化合物には、上述したフッ素含有率を満たすフッ素原子が含まれる。
【００４６】
【化２】
2014133857.tif 000003
【００４７】
上記一般式（６）で表される化合物は、一般式（１）において、Ｐ、ＱがそれぞれＯＨであり、ＹがＣＲ6であり、ｎが２であり、Ｐに隣接する炭素原子上のＲ1およびＱに隣接する炭素原子上のＲ6が互いに結合して二重結合を形成して環を形成した場合の化合物である。
一般式（６）において、Ｖ6は置換基を表す。ａは、１〜４の整数（好ましくは１〜２の整数を表し、より好ましくは１）を表す。なお、Ｖ6のうち少なくとも一つにはフッ素原子が含まれる。つまり、Ｖ6が１つの場合、その置換基にはフッ素原子が含まれ、Ｖ6が２つ以上の場合、少なくとも１つのＶ6にフッ素原子が含まれていればよい。フッ素原子は、少なくとも１つのＶ6で表される基中の一部または全部の水素原子（好ましくは、炭素原子に結合している一部または全部の水素原子）に置換して導入されることが好ましい。なかでも、Ｖ6中に上述したＲf基が含まれることが好ましい。
Ｖ6で表される置換基としては、前述の一般式（１）においてＲ2およびＲ3で表されるアルキル基の置換基を挙げることができる。一般式（６）に複数のＶ6が存在している場合、それぞれの基は同一であっても、異なっていてもよく、互いに結合して環を形成していてもよい。
以下に、一般式（６）で表される化合物の具体例を示す。但し、本発明はこれらに限定されるものではない。なお、以下、化合物の構造式に併記した百分率表示は、フッ素原子の質量含率（フッ素含有率）を示すものである。
【００４８】
【化３】
2014133857.tif 000004
【００４９】
上記一般式（７）で表される化合物は、一般式（１）において、Ｐ、ＱがそれぞれＯＨであり、ＹがＣＲ6であり、ｎが１であり、Ｐに隣接する炭素原子上のＲ1およびＱに隣接する炭素原子上のＲ6が互いに結合して環を形成した場合の一例である。
一般式（７）において、Ｖ7は置換基を表す。ａは、１〜４の整数（好ましくは１〜２の整数を表し、より好ましくは１）を表す。なお、Ｖ7のうち少なくとも一つにはフッ素原子が含まれる。つまり、Ｖ7が１つの場合、その置換基にはフッ素原子が含まれ、Ｖ7が２つ以上の場合、少なくとも１つのＶ7にフッ素原子が含まれていればよい。フッ素原子は、少なくとも１つのＶ7で表される基中の一部または全部の水素原子（好ましくは、炭素原子に結合している一部または全部の水素原子）に置換して導入されることが好ましい。なかでも、Ｖ7中に上述したＲf基が含まれることが好ましい。
Ｖ7で表される置換基としては、前述の一般式（１）においてＲ2およびＲ3で表されるアルキル基の置換基を挙げることができる。一般式（７）に複数のＶ7が存在している場合、それぞれの基は同一であっても、異なっていてもよく、互いに結合して環を形成していてもよい。
以下に、一般式（７）で表される化合物の具体例を示す。但し、本発明はこれらに限定されるものではない。
【００５０】
【化４】
2014133857.tif 000005
【００５１】
上記一般式（８）で表される化合物は、一般式（１）において、ＰがＯＨ、ＱがＮＲ2Ｒ3であり、ＹがＣＲ6であり、ｎが２であり、Ｐに隣接する炭素原子上のＲ1およびＱに隣接する炭素原子上のＲ6が互いに結合して二重結合を形成して環を形成した場合の一例である。
一般式（８）において、Ｖ8は置換基を表す。ｂは、０〜４の整数（好ましくは１〜２の整数を表し、より好ましくは１）を表す。Ｖ8で表される置換基としては、前述の一般式（１）においてＲ2およびＲ3で表されるアルキル基の置換基を挙げることができる。一般式（８）に複数のＶ8が存在している場合、それぞれの基は同一であっても、異なっていてもよく、互いに結合して環を形成していてもよい。
【００５２】
Ｒ81およびＲ82は、それぞれ独立に、水素原子または窒素原子に置換可能な基を表す。窒素原子に置換可能な基としては、前述の一般式（１）のＲ2およびＲ3に例示した基を好ましく挙げることができる。
Ｖ8、Ｒ81およびＲ82のうち少なくとも１つには、フッ素原子が含まれる。なかでも、Ｖ8、Ｒ81およびＲ82の少なくとも一つの基中の一部または全部の水素原子（好ましくは、炭素原子に結合している一部または全部の水素原子）が、フッ素原子で置換されていることが好ましい。また、Ｖ8、Ｒ81およびＲ82のうち少なくとも１つには、上述したＲf基が含まれることがより好ましい。
なお、Ｖ8が複数ある場合、複数のＶ8、Ｒ81およびＲ82のうち少なくとも１つの基に、フッ素原子が含まれる。
【００５３】
以下に、一般式（８）で表される化合物の具体例を示す。但し、本発明はこれらに限定されるものではない。
【００５４】
【化５】
2014133857.tif 000006
【００５５】
一般式（９）で表される化合物は、一般式（１）において、ＰがＯＨ、ＱがＮＲ2Ｒ3であり、ＹがＣＲ6であり、ｎが１であり、Ｐに隣接する炭素原子上のＲ1およびＱに隣接する炭素原子上のＲ6が互いに結合して環を形成した場合の一例である。
一般式（９）において、Ｖ9は置換基を表す。ｂは、０〜４の整数（好ましくは１〜２の整数を表し、より好ましくは１）を表す。Ｖ9で表される置換基としては、前述の一般式（１）においてＲ2およびＲ3で表されるアルキル基の置換基を挙げることができる。一般式（９）に複数のＶ9が存在している場合、それぞれの基は同一であっても、異なっていてもよく、互いに結合して環を形成していてもよい。
【００５６】
Ｒ91およびＲ92は、それぞれ独立に、水素原子または窒素原子に置換可能な基を表す。窒素原子に置換可能な基としては、前述の一般式（１）のＲ2およびＲ3に例示した基を好ましく挙げることができる。
Ｖ9、Ｒ91およびＲ92のうち少なくとも１つには、フッ素原子が含まれる。なかでも、Ｖ9、Ｒ91およびＲ92の少なくとも一つの基中の一部または全部の水素原子（好ましくは、炭素原子に結合している一部または全部の水素原子）が、フッ素原子で置換されていることが好ましい。また、Ｖ9、Ｒ91およびＲ92のうち少なくとも１つには、上述したＲf基が含まれることがより好ましい。
なお、Ｖ9が複数ある場合、複数のＶ9、Ｒ91およびＲ92のうち少なくとも１つの基に、フッ素原子が含まれる。
【００５７】
以下に、一般式（９）で表される化合物の具体例を示す。但し、本発明はこれらに限定されるものではない。
【００５８】
【化６】
2014133857.tif 000007
【００５９】
一般式（１０）で表される化合物は、一般式（１）において、ＰがＯＨ、ＱがＣＨＲ4Ｒ5であり、ＹがＣＲ6であり、ｎが２であり、Ｐに隣接する炭素原子上のＲ1およびＱに隣接する炭素原子上のＲ6が互いに結合して二重結合を形成して環を形成した場合の一例である。
一般式（１０）において、Ｖ10は置換基を表す。ｂは、０〜４の整数（好ましくは１〜２の整数を表し、より好ましくは１）を表す。Ｖ10で表される置換基としては、前述の一般式（１）においてＲ2およびＲ3で表されるアルキル基の置換基を挙げることができる。一般式（１０）に複数のＶ10が存在している場合、それぞれの基は同一であっても、異なっていてもよく、互いに結合して環を形成していてもよい。
【００６０】
Ｒ101およびＲ102は、それぞれ独立に、水素原子または置換基を表す。
Ｒ101およびＲ102で表される置換基としては、前述のＲ2およびＲ3で表されるアルキル基の置換基を挙げることができ、好ましくは、アルキル基、アルケニル基、アルキニル基、または、アリール基であり、それぞれの好ましい例としては、前述のＲ2およびＲ3の例を挙げることができる。
Ｒ101およびＲ102が置換基を表す場合、これらの基は、さらに置換基を有していてもよい。置換基の例としては、前述の一般式（１）のＲ2およびＲ3で表されるアルキル基の置換基を挙げることができる。
【００６１】
Ｖ10、Ｒ101およびＲ102のうち少なくとも１つには、フッ素原子が含まれる。なかでも、Ｖ10、Ｒ101およびＲ102の少なくとも一つの基中の一部または全部の水素原子（好ましくは、炭素原子に結合している一部または全部の水素原子）が、フッ素原子で置換されていることが好ましい。なかでも、Ｖ10、Ｒ101およびＲ102のうち少なくとも１つには、上述したＲf基が含まれることが好ましい。
なお、Ｖ10が複数ある場合、複数のＶ10、Ｒ101およびＲ102のうち少なくとも１つの基に、フッ素原子が含まれる。
【００６２】
以下に、一般式（１０）で表される化合物の具体例を示す。但し、本発明はこれらに限定されるものではない。
【００６３】
【化７】
2014133857.tif 000008
【００６４】
一般式（１１）で表される化合物は、一般式（１）において、ＰがＯＨ、ＱがＣＨＲ4Ｒ5であり、ＹがＣＲ6であり、ｎが１であり、Ｐに隣接する炭素原子上のＲ1およびＱに隣接する炭素原子上のＲ6が互いに結合して環を形成した場合の一例である。
一般式（１１）において、Ｖ11は置換基を表す。ｂは、０〜４の整数（好ましくは１〜２の整数を表し、より好ましくは１）を表す。Ｖ11で表される置換基としては、前述の一般式（１）においてＲ2およびＲ3で表されるアルキル基の置換基を挙げることができる。一般式（１１）に複数のＶ11が存在している場合、それぞれの基は同一であっても、異なっていてもよく、互いに結合して環を形成していてもよい。
【００６５】
Ｒ111およびＲ112は、それぞれ独立に、水素原子または置換基を表す。
Ｒ111およびＲ112で表される置換基としては、前述のＲ2およびＲ3で表されるアルキル基の置換基を挙げることができ、好ましくは、アルキル基、アルケニル基、アルキニル基、または、アリール基であり、それぞれの好ましい例としては、前述のＲ2およびＲ3の例を挙げることができる。
Ｒ111またはＲ112が置換基を表す場合、これらの基は、さらに置換基を有していてもよい。置換基の例としては、前述の一般式（１）のＲ2およびＲ3で表されるアルキル基の置換基を挙げることができる。
【００６６】
Ｖ11、Ｒ111およびＲ112のうち少なくとも１つには、フッ素原子が含まれる。なかでも、Ｖ11、Ｒ111およびＲ112の少なくとも一つの基中の一部または全部の水素原子（好ましくは、炭素原子に結合している一部または全部の水素原子）が、フッ素原子で置換されていることが好ましい。また、Ｖ11、Ｒ111およびＲ112のうち少なくとも１つには、上述したＲf基が含まれることがより好ましい。
なお、Ｖ11が複数ある場合、複数のＶ11、Ｒ111およびＲ112のうち少なくとも１つの基に、フッ素原子が含まれる。
【００６７】
以下に、一般式（１１）で表される化合物の具体例を示す。但し、本発明はこれらに限定されるものではない。
【００６８】
【化８】
2014133857.tif 000009
【００６９】
一般式（１２）で表される化合物は、一般式（１）において、Ｐ、ＱがそれぞれＮＲ2Ｒ3であり、ＹがＣＲ6であり、ｎが２であり、Ｐに隣接する炭素原子上のＲ1およびＱに隣接する炭素原子上のＲ6が互いに結合して二重結合を形成して環を形成した場合の一例である。
一般式（１２）において、Ｖ12は置換基を表す。ｂは、０〜４の整数（好ましくは１〜２の整数を表し、より好ましくは１）を表す。Ｖ12で表される置換基としては、前述の一般式（１）においてＲ2およびＲ3で表されるアルキル基の置換基を挙げることができる。一般式（１２）に複数のＶ12が存在している場合、それぞれの基は同一であっても、異なっていてもよく、互いに結合して環を形成していてもよい。
【００７０】
Ｒ121、Ｒ122、Ｒ123およびＲ124は、それぞれ独立に、水素原子または窒素原子に置換可能な基を表す。窒素原子に置換可能な基としては、前述の一般式（１）のＲ2およびＲ3に例示した基を好ましく挙げることができる。
【００７１】
Ｖ12、Ｒ121、Ｒ122、Ｒ123およびＲ124のうち少なくとも１つには、フッ素原子が含まれる。なかでも、Ｖ12、Ｒ121、Ｒ122、Ｒ123およびＲ124の少なくとも一つの基中の一部または全部の水素原子（好ましくは、炭素原子に結合している一部または全部の水素原子）が、フッ素原子で置換されていることが好ましい。また、Ｖ12、Ｒ121、Ｒ122、Ｒ123およびＲ124のうち少なくとも１つには、上述したＲf基が含まれることがより好ましい。
なお、Ｖ12が複数ある場合、複数のＶ12、Ｒ121、Ｒ122、Ｒ123およびＲ124のうち少なくとも１つの基に、フッ素原子が含まれる。
【００７２】
以下に、一般式（１２）で表される化合物の具体例を示す。但し、本発明はこれらに限定されるものではない。
【００７３】
【化９】
2014133857.tif 000010
【００７４】
一般式（１３）で表される化合物は、一般式（１）において、Ｐ、ＱがそれぞれＮＲ2Ｒ3であり、ＹがＣＲ6であり、ｎが１であり、Ｐに隣接する炭素原子上のＲ1およびＱに隣接する炭素原子上のＲ6が互いに結合して環を形成した場合の一例である。
一般式（１３）において、Ｖ13は置換基を表す。ｂは、０〜４の整数（好ましくは１〜２の整数を表し、より好ましくは１）を表す。Ｖ13で表される置換基としては、前述の一般式（１）においてＲ2およびＲ3で表されるアルキル基の置換基を挙げることができる。一般式（１３）に複数のＶ13が存在している場合、それぞれの基は同一であっても、異なっていてもよく、互いに結合して環を形成していてもよい。
【００７５】
Ｒ131、Ｒ132、Ｒ133およびＲ134は、それぞれ独立に、水素原子または窒素原子に置換可能な基を表す。窒素原子に置換可能な基としては、前述の一般式（１）のＲ2およびＲ3に例示した基を好ましく挙げることができる。
【００７６】
Ｖ13、Ｒ131、Ｒ132、Ｒ133およびＲ134のうち少なくとも１つには、フッ素原子が含まれる。なかでも、Ｖ13、Ｒ131、Ｒ132、Ｒ133およびＲ134の少なくとも一つの基中の一部または全部の水素原子（好ましくは、炭素原子に結合している一部または全部の水素原子）が、フッ素原子で置換されていることが好ましい。また、Ｖ13、Ｒ131、Ｒ132、Ｒ133およびＲ134のうち少なくとも１つには、上述したＲf基が含まれることがより好ましい。
なお、Ｖ13が複数ある場合、複数のＶ13、Ｒ131、Ｒ132、Ｒ133およびＲ134のうち少なくとも１つの基に、フッ素原子が含まれる。
【００７７】
以下に、一般式（１３）で表される化合物の具体例を示す。但し、本発明はこれらに限定されるものではない。
【００７８】
【化１０】
2014133857.tif 000011
【００７９】
一般式（１４）で表される化合物は、一般式（１）において、Ｐ、ＱがそれぞれＯＨであり、ＹがＣＲ６であり、ｎが１であり、Ｐに隣接する炭素原子上のＲ1およびＱに隣接する炭素原子上のＲ6が互いに結合して環を形成した場合の一例である。
一般式（１４）において、Ｖ14は置換基を表す。ｃは、１〜２の整数（好ましくは１１）を表す。なお、Ｖ14のうち少なくとも一つにはフッ素原子が含まれる。つまり、Ｖ14が１つの場合、その置換基にはフッ素原子が含まれ、Ｖ14が２つ以上の場合、少なくとも１つのＶ14にフッ素原子が含まれていればよい。フッ素原子は、少なくとも１つのＶ14で表される基中の一部または全部の水素原子（好ましくは、炭素原子に結合している一部または全部の水素原子）に置換して導入されることが好ましい。なかでも、Ｖ14中に上述したＲf基が含まれることがより好ましい。
Ｖ14で表される置換基としては、前述の一般式（１）においてＲ2およびＲ3で表されるアルキル基の置換基を挙げることができる。一般式（１４）に複数のＶ14が存在している場合、それぞれの基は同一であっても、異なっていてもよく、互いに結合して環を形成していてもよい。
【００８０】
以下に、一般式（１４）で表される化合物の具体例を示す。但し、本発明はこれらに限定されるものではない。
【００８１】
【化１１】
2014133857.tif 000012
【００８２】
一般式（１５）で表される化合物は、一般式（１）において、ＰがＯＨ、ＱがＮＲ2Ｒ3であり、ＹがＣＲ6であり、ｎが１であり、Ｐに隣接する炭素原子上のＲ1およびＱに隣接する炭素原子上のＲ6が互いに結合して環を形成した場合の一例である。
一般式（１５）において、Ｖ15は置換基を表す。ｂは、０〜４の整数（好ましくは１〜２の整数を表し、より好ましくは１）を表す。Ｖ15で表される置換基としては、前述の一般式（１）においてＲ2およびＲ3で表されるアルキル基の置換基を挙げることができる。一般式（１５）に複数のＶ15が存在している場合、それぞれの基は同一であっても、異なっていてもよく、互いに結合して環を形成していてもよい。
【００８３】
Ｒ151およびＲ152は、それぞれ独立に、水素原子または窒素原子に置換可能な基を表す。窒素原子に置換可能な基としては、前述の一般式（１）のＲ2およびＲ3に例示した基を好ましく挙げることができる。
【００８４】
Ｖ15、Ｒ151およびＲ152のうち少なくとも１つには、フッ素原子が含まれる。なかでも、Ｖ15、Ｒ151およびＲ152の少なくとも一つの基中の一部または全部の水素原子（好ましくは、炭素原子に結合している一部または全部の水素原子）が、フッ素原子で置換されていることが好ましい。また、Ｖ15、Ｒ151およびＲ152のうち少なくとも１つには、上述したＲf基が含まれることがより好ましい。
なお、Ｖ15が複数ある場合、複数のＶ15、Ｒ151およびＲ152のうち少なくとも１つの基に、フッ素原子が含まれる。
【００８５】
以下に、一般式（１５）で表される化合物の具体例を示す。但し、本発明はこれらに限定されるものではない。
【００８６】
【化１２】
2014133857.tif 000013
【００８７】
一般式（１６）で表される化合物は、一般式（１）において、Ｐ、ＱがそれぞれＮＲ2Ｒ3であり、ｎが０であり、Ｒ2およびＲ3が互いに結合して環を形成した場合の一例である。
一般式（１６）において、Ｖ16は置換基を表す。ｂは、０〜４の整数（好ましくは１〜２の整数を表し、より好ましくは１）を表す。Ｖ16で表される置換基としては、前述の一般式（１）においてＲ2およびＲ3で表されるアルキル基の置換基を挙げることができる。一般式（１６）に複数のＶ16が存在している場合、それぞれの基は同一であっても、異なっていてもよく、互いに結合して環を形成していてもよい。
【００８８】
Ｒ161およびＲ162は、それぞれ独立に、水素原子または窒素原子に置換可能な基を表す。窒素原子に置換可能な基としては、前述の一般式（１）のＲ2およびＲ3に例示した基を好ましく挙げることができる。
【００８９】
Ｖ16、Ｒ161およびＲ162のうち少なくとも１つには、フッ素原子が含まれる。なかでも、Ｖ16、Ｒ161およびＲ162の少なくとも一つの基中の一部または全部の水素原子（好ましくは、炭素原子に結合している一部または全部の水素原子）が、フッ素原子で置換されていることが好ましい。また、Ｖ16、Ｒ161およびＲ162のうち少なくとも１つには、上述したＲf基が含まれることがより好ましい。
なお、Ｖ16が複数ある場合、複数のＶ16、Ｒ161およびＲ162のうち少なくとも１つの基に、フッ素原子が含まれる。
【００９０】
以下に、一般式（１６）で表される化合物の具体例を示す。但し、本発明はこれらに限定されるものではない。
【００９１】
【化１３】
2014133857.tif 000014
【００９２】
一般式（１７）で表される化合物は、一般式（１）において、Ｐ、ＱがそれぞれＮＲ2Ｒ3であり、ｎが０であり、Ｒ2およびＲ3が互いに結合して環を形成した場合の一例である。
一般式（１７）において、Ｖ17は置換基を表す。ｄは、０または１を表す。Ｖ17で表される置換基としては、前述の一般式（１）においてＲ2およびＲ3で表されるアルキル基の置換基を挙げることができる。一般式（１７）に複数のＶ17が存在している場合、それぞれの基は同一であっても、異なっていてもよく、互いに結合して環を形成していてもよい。
【００９３】
Ｒ171、Ｒ172およびＲ173は、それぞれ独立に、水素原子または窒素原子に置換可能な基を表す。窒素原子に置換可能な基としては、前述の一般式（１）のＲ2およびＲ3に例示した基を好ましく挙げることができる。
【００９４】
Ｖ17、Ｒ171、Ｒ172およびＲ173のうち少なくとも１つには、フッ素原子が含まれる。なかでも、Ｖ17、Ｒ171、Ｒ172およびＲ173の少なくとも一つの基中の一部または全部の水素原子（好ましくは、炭素原子に結合している一部または全部の水素原子）が、フッ素原子で置換されていることが好ましい。また、Ｖ17、Ｒ171、Ｒ172およびＲ173のうち少なくとも１つには、上述したＲf基が含まれることがより好ましい。
なお、Ｖ17が複数ある場合、複数のＶ17、Ｒ171、Ｒ172およびＲ173のうち少なくとも１つの基に、フッ素原子が含まれる。
【００９５】
以下に、一般式（１７）で表される化合物の具体例を示す。但し、本発明はこれらに限定されるものではない。
【００９６】
【化１４】
2014133857.tif 000015
【００９７】
一般式（１８）で表される化合物は、一般式（１）において、Ｐ、ＱがそれぞれＯＨであり、ＹがＣＲ6および窒素原子であり、ｎが３であり、Ｒ1およびＲ6が互いに結合して環を形成した場合の一例である。
一般式（１８）において、Ｖ18は置換基を表す。ｂは、０〜４の整数（好ましくは１〜２の整数を表し、より好ましくは１）を表す。Ｖ18で表される置換基としては、前述の一般式（１）においてＲ2およびＲ3で表されるアルキル基の置換基を挙げることができる。一般式（１８）に複数のＶ18が存在している場合、それぞれの基は同一であっても、異なっていてもよく、互いに結合して環を形成していてもよい。
【００９８】
Ｒ181は、水素原子または置換基を表す。Ｒ181で表される置換基としては、前述のＲ2およびＲ3で表されるアルキル基の置換基を挙げることができ、好ましくは、アルキル基、アルケニル基、アルキニル基、または、アリール基であり、それぞれの好ましい例としては、前述のＲ2およびＲ3の例を挙げることができる。
Ｒ181が置換基を表す場合、さらに置換基を有していてもよい。置換基の例としては、前述の一般式（１）のＲ2およびＲ3で表されるアルキル基の置換基を挙げることができる。
【００９９】
Ｖ18およびＲ181のうち少なくとも１つには、フッ素原子が含まれる。なかでも、Ｖ18およびＲ181の少なくとも一つの基中の一部または全部の水素原子（好ましくは、炭素原子に結合している一部または全部の水素原子）が、フッ素原子で置換されていることが好ましい。また、Ｖ18およびＲ181のうち少なくとも１つには、上述したＲf基が含まれることがより好ましい。
なお、Ｖ18が複数ある場合、複数のＶ18およびＲ181のうち少なくとも１つの基に、フッ素原子が含まれる。
【０１００】
以下に、一般式（１８）で表される化合物の具体例を示す。但し、本発明はこれらに限定されるものではない。
【０１０１】
【化１５】
2014133857.tif 000016
【０１０２】
一般式（１９）で表される化合物は、一般式（１）において、Ｐ、ＱがそれぞれＯＨであり、ＹがＣＲ6および窒素原子であり、ｎが２であり、Ｒ1およびＲ6が互いに結合して環を形成した場合の一例である。
一般式（１９）において、Ｖ19は置換基を表す。ｂは、０〜４の整数（好ましくは１〜２の整数を表し、より好ましくは１）を表す。Ｖ19で表される置換基としては、前述の一般式（１）においてＲ2およびＲ3で表されるアルキル基の置換基を挙げることができる。一般式（１９）に複数のＶ19が存在している場合、それぞれの基は同一であっても、異なっていてもよく、互いに結合して環を形成していてもよい。
【０１０３】
Ｒ191は、水素原子または置換基を表す。Ｒ191で表される置換基としては、前述のＲ2およびＲ3で表されるアルキル基の置換基を挙げることができ、好ましくは、アルキル基、アルケニル基、アルキニル基、または、アリール基であり、それぞれの好ましい例としては、前述のＲ2およびＲ3の例を挙げることができる。
Ｒ191が置換基を表す場合、さらに置換基を有していてもよい。置換基の例としては、前述の一般式（１）のＲ2およびＲ3で表されるアルキル基の置換基を挙げることができる。
【０１０４】
Ｖ19およびＲ191のうち少なくとも１つには、フッ素原子が含まれる。なかでも、Ｖ19およびＲ191の少なくとも一つの基中の一部または全部の水素原子（好ましくは、炭素原子に結合している一部または全部の水素原子）が、フッ素原子で置換されていることが好ましい。また、Ｖ19およびＲ191のうち少なくとも１つには、上述したＲf基が含まれることがより好ましい。
なお、Ｖ19が複数ある場合、複数のＶ19およびＲ191のうち少なくとも１つの基に、フッ素原子が含まれる。
【０１０５】
以下に、一般式（１９）で表される化合物の具体例を示す。但し、本発明はこれらに限定されるものではない。
【０１０６】
【化１６】
2014133857.tif 000017
【０１０７】
一般式（２０）で表される化合物は、一般式（１）において、Ｐ、ＱがそれぞれＮＲ2Ｒ3であり、ｎが０である場合の一例である。
一般式（２０）において、Ｒ201、Ｒ202、Ｒ203およびＲ204は、それぞれ独立に、水素原子、または、窒素原子に置換可能な基を表す。窒素原子に置換可能な基としては、前述の一般式（１）のＲ2およびＲ3に例示した基を好ましく挙げることができる。
Ｒ201、Ｒ202、Ｒ203およびＲ204のうち少なくとも１つには、フッ素原子が含まれる。なかでも、Ｒ201、Ｒ202、Ｒ203およびＲ204の少なくとも一つの基中の一部または全部の水素原子（好ましくは、炭素原子に結合している一部または全部の水素原子）が、フッ素原子で置換されていることが好ましい。また、Ｒ201、Ｒ202、Ｒ203およびＲ204のうち少なくとも１つには、上述したＲf基が含まれることがより好ましい。
【０１０８】
以下に、一般式（２０）で表される化合物の具体例を示す。但し、本発明はこれらに限定されるものではない。
【０１０９】
【化１７】
2014133857.tif 000018
【０１１０】
一般式（２１）で表される化合物は、一般式（１）において、ＰがそれぞれＮＲ2Ｒ3であり、ＱがＯＨであり、ｎが０である場合の一例である。
一般式（２１）において、Ｒ211およびＲ212は、それぞれ独立に、水素原子、または、窒素原子に置換可能な基を表す。窒素原子に置換可能な基としては、前述の一般式（１）のＲ2およびＲ3に例示した基を好ましく挙げることができる。
Ｒ211およびＲ212のうち少なくとも１つには、フッ素原子が含まれる。なかでも、Ｒ211およびＲ212の少なくとも一つの基中の一部または全部の水素原子（好ましくは、炭素原子に結合している一部または全部の水素原子）が、フッ素原子で置換されていることが好ましい。また、Ｒ211およびＲ212のうち少なくとも１つには、上述したＲf基が含まれることがより好ましい。
【０１１１】
以下に、一般式（２１）で表される化合物の具体例を示す。但し、本発明はこれらに限定されるものではない。
【０１１２】
【化１８】
2014133857.tif 000019
【０１１３】
また、一般式（１）で表される化合物の最好適態様としては、以下の一般式（Ｘ）で表される化合物が挙げられる。
【０１１４】
【化１９】
2014133857.tif 000020
【０１１５】
Ｒx1およびＲx2は、それぞれ独立に、炭素数１〜１２のアルキル基を表す。アルキル基中の炭素数は、フッ素系樹脂との相溶性により優れ、封止用樹脂組成物より形成される封止層（封止用フィルム）のイオンマイグレーション抑制能がより優れる点で、好ましくは１〜８、より好ましくは１〜６、特に好ましくは１〜５である。アルキル基の好適な具体例としては、例えば、メチル、エチル、ｎ−プロピル、イソプロピル、ｔ−ブチル、イソブチル、２，２−ジメチルプロピル、ヘキシル、シクロヘキシルなどが挙げられる。
【０１１６】
Ａは、炭素数１〜２のアルキレン基を表す。Ａとして好ましくは、−ＣＨ2−、−ＣＨ2ＣＨ2−、であり、より好ましくは、−ＣＨ2ＣＨ2−である。
【０１１７】
Ｘ11は、水酸基を含んでいてもよい炭素数１〜３のアルキレン基を表す。Ｘ11として好ましくは−ＣＨ2−、−ＣＨ2ＣＨ2−、−ＣＨ2ＣＨ（ＣＨ3）−、−ＣＨ2ＣＨ2ＣＨ2−、−ＣＨ2ＣＨ（ＯＨ）ＣＨ2−、−ＣＨ2ＣＨ（ＣＨ2ＯＨ）−であり、さらに好ましくは−ＣＨ2−、−ＣＨ2ＣＨ2−、−ＣＨ2ＣＨ（ＯＨ）ＣＨ2−、−ＣＨ2ＣＨ2ＣＨ2−であり、特に好ましくは−ＣＨ2−、−ＣＨ2ＣＨ2−である。
【０１１８】
Ｙ11は、炭素数４〜１２の直鎖状のパーフルオロアルキル基を表す。好ましいパーフルオロアルキル基の例としては、Ｃ4Ｆ9−、Ｃ5Ｆ11−、Ｃ6Ｆ13−、Ｃ7Ｆ15−、Ｃ8Ｆ17−、Ｃ9Ｆ19−、Ｃ10Ｆ21−、Ｃ12Ｆ25−が挙げられる。炭素数が上記範囲内であれば、フッ素系樹脂との相溶性により優れ、封止用樹脂組成物より形成される封止層（封止用フィルム）のイオンマイグレーション抑制能がより優れる。
上記Ｒx1、Ｒx2、Ａ、およびＸ11は、さらに上述した置換基を有していてもよい。
【０１１９】
（一般式（２）で表される化合物）
次に、一般式（２）で表される化合物について説明する。
Ｒ7−Ｃ（＝Ｏ）−Ｈ            一般式（２）
本発明において一般式（２）で表される化合物には、アルデヒド体とヘミアセタール体との間に平衡が存在することにより還元性を示す化合物（アルドースなど）や、ロブリー・ドブリュイン−ファン  エッケンシュタイン転位反応によるアルドース−ケトース間の異性化によりアルデヒド体を形成しうる化合物（フルクトースなど）も含有する。
【０１２０】
一般式（２）中、Ｒ7はアルキル基、アルケニル基、アルキニル基、アリール基、複素環基、または、これらの基を組み合わせた基を表す。
Ｒ7がアルキル基、アルケニル基、アルキニル基、または、アリール基を表すとき、それぞれの好ましい例としては、前述のＲ2およびＲ3の例を挙げることができる。
Ｒ7が複素環基を表すとき、好ましくは５または６員の置換または無置換の、芳香族または非芳香族の複素環化合物から一個の水素原子を取り除いた一価の基であり、さらに好ましくは、炭素数３から３０の５または６員の芳香族または、非芳香族の複素環基である。好ましい例としては、２−フラニル、２−チエニル、２−ピリミジニル、２−ベンゾチアゾリル、２−ベンゾオキサゾリル、２−イミダゾリル、４−イミダゾリル、トリアゾリル、ベンゾトリアゾリル、チアジアゾリル、ピロリジニル、ピペリジニル、イミダゾリジニル、ピラゾリジニル、モルホリニル、テトラヒドロフラニル、テトラヒドロチエニルなどを挙げることができる。
Ｒ7としてさらに好ましくはアルキル基、アルケニル基、アルキニル基、アリール基であり、特に好ましくは、アルキル基、アリール基である。
Ｒ7で表されるアルキル基、アルケニル基、アルキニル基、アリール基、または、複素環基は、さらに置換基を有していてもよい。置換基の例としては、前述の一般式（１）においてＲ2およびＲ3で表されるアルキル基の置換基を挙げることができる。
【０１２１】
Ｒ7で表される基中の一部または全部の水素原子（好ましくは、炭素原子に結合している一部または全部の水素原子）は、フッ素原子で置換されている。なかでも、Ｒ7中には、上述したＲf基が含まれることが好ましい。なお、一般式（２）で表される化合物には、上述したフッ素含有率を満たすフッ素原子が含まれる。
また、Ｒ7で表される基中には、ヒドロキシル基、または、−ＣＯＯ−で表される基が含まれていてもよい。
【０１２２】
以下に、一般式（２）で表される化合物の具体例を示す。但し、本発明はこれらに限定されるものではない。
【０１２３】
【化２０】
2014133857.tif 000021
【０１２４】
（一般式（３）で表される化合物）
次に、一般式（３）で表される化合物について説明する。
【０１２５】
【化２１】
2014133857.tif 000022
【０１２６】
一般式（３）中、Ｒ8、Ｒ9およびＲ10で表される基は、それぞれ独立に、アルキル基、アルケニル基、アルキニル基、アリール基、複素環基、または、これらの基を組み合わせた基を表す。アルキル基、アルケニル基、アルキニル基、アリール基および複素環基の好ましい例としては、前述の一般式（１）のＲ2およびＲ3の例を挙げることができる。
Ｒ8、Ｒ9およびＲ10で表される基は、さらに置換基を有していてもよい。置換基の例としては、前述の一般式（１）のＲ2およびＲ3で表されるアルキル基の置換基を挙げることができる。
Ｒ8〜Ｒ10の少なくとも一つの基中の一部または全部の水素原子（好ましくは、炭素原子に結合している一部または全部の水素原子）は、フッ素原子で置換されている。なかでも、Ｒ8〜Ｒ10の少なくとも一つの基中には、上述したＲf基が含まれることが好ましい。なお、一般式（３）で表される化合物には、上述したフッ素含有率を満たすフッ素原子が含まれる。
【０１２７】
以下に、一般式（３）で表される化合物の具体例を示す。但し、本発明はこれらに限定されるものではない。
【０１２８】
【化２２】
2014133857.tif 000023
【０１２９】
（一般式（４）で表される化合物）
次に、一般式（４）で表される化合物について説明する。
【０１３０】
【化２３】
2014133857.tif 000024
【０１３１】
一般式（４）中、Ｒ11およびＲ12は、それぞれ独立に、アルキル基、アルケニル基、アルキニル基、アリール基、複素環基、または、これらの基を組み合わせた基を表す。アルキル基、アルケニル基、アルキニル基、アリール基および複素環基の好ましい例としては、前述の一般式（１）のＲ2およびＲ3の例を挙げることができる。
Ｒ11およびＲ12で表される基は、さらに置換基を有していてもよい。置換基の例としては、前述の一般式（１）のＲ2およびＲ3で表されるアルキル基の置換基を挙げることができる。
Ｒ11〜Ｒ12の少なくとも一つの基中の一部または全部の水素原子（好ましくは、炭素原子に結合している一部または全部の水素原子）は、フッ素原子で置換されている。なかでも、Ｒ11〜Ｒ12の少なくとも一つの基中には、上述したＲf基が含まれることが好ましい。なお、一般式（４）で表される化合物には、上述したフッ素含有率を満たすフッ素原子が含まれる。
【０１３２】
以下に、一般式（４）で表される化合物の具体例を示す。但し、本発明はこれらに限定されるものではない。
【０１３３】
【化２４】
2014133857.tif 000025
【０１３４】
（一般式（５）で表される化合物）
次に、一般式（５）で表される化合物について説明する。
Ｚ−ＳＨ            一般式（５）
一般式（５）中、Ｚは、アルキル基、アルケニル基、アルキニル基、アリール基、複素環基、または、これらの基を組み合わせた基を表す。アルキル基、アルケニル基、アルキニル基、アリール基および複素環基の好ましい例としては、前述の一般式（１）のＲ2およびＲ3の例を挙げることができる。
Ｚで表される基は、さらに置換基を有していてもよい。置換基の例としては、前述の一般式（１）のＲ2およびＲ3で表されるアルキル基の置換基を挙げることができる。
Ｚで表される基中の一部または全部の水素原子（好ましくは、炭素原子に結合している一部または全部の水素原子）は、フッ素原子で置換されている。なかでも、Ｚ中には、上述したＲf基が含まれることが好ましい。なお、一般式（５）で表される化合物には、上述したフッ素含有率を満たすフッ素原子が含まれる。
【０１３５】
一般式（５）で表される化合物は、一般式（５１）ないし一般式（５４）で表される化合物であることが好ましい。
【０１３６】
【化２５】
2014133857.tif 000026
【０１３７】
一般式（５１）において、Ｒ511は、フッ素原子が含まれる置換基を表す。
置換基としては、前述の一般式（１）においてＲ2およびＲ3で表されるアルキル基の置換基を挙げることができる。Ｒ511で表される基は、さらに置換基を有していてもよい。置換基の例としては、前述の一般式（１）のＲ2およびＲ3で表されるアルキル基の置換基を挙げることができる。
なお、Ｒ511には、フッ素原子が含まれる。なかでも、Ｒ511中の一部または全部の水素原子（好ましくは、炭素原子に結合している一部または全部の水素原子）が、フッ素原子で置換されていることが好ましい。また、Ｒ511には、上述したＲf基が含まれることがより好ましい。
【０１３８】
以下に、一般式（５１）で表される化合物の具体例を示す。但し、本発明はこれらに限定されるものではない。
【０１３９】
【化２６】
2014133857.tif 000027
【０１４０】
一般式（５２）において、Ｒ521およびＲ522は、それぞれ独立に、水素原子または置換基を表す。Ｒ523は、水素原子または窒素原子に置換可能な基を表す。窒素原子に置換可能な基としては、前述の一般式（１）のＲ2およびＲ3に例示した基を好ましく挙げることができる。また、置換基としては、前述の一般式（１）においてＲ2およびＲ3で表されるアルキル基の置換基を挙げることができる。Ｒ521、Ｒ522およびＲ523は同一であっても、異なっていてもよく、互いに結合して環を形成していてもよい。
Ｒ521、Ｒ522、およびＲ523のうち少なくとも一つの基中には、フッ素原子が含まれる。なかでも、Ｒ521、Ｒ522、およびＲ523のうち少なくとも一つの基中の一部または全部の水素原子（好ましくは、炭素原子に結合している一部または全部の水素原子）が、フッ素原子で置換されていることが好ましい。また、Ｒ521、Ｒ522、およびＲ523のうち少なくとも一つの基中には、上述したＲf基が含まれることがより好ましい。
【０１４１】
以下に、一般式（５２）で表される化合物の具体例を示す。但し、本発明はこれらに限定されるものではない。
【０１４２】
【化２７】
2014133857.tif 000028
【０１４３】
一般式（５３）において、Ｒ531は、水素原子または置換基を表す。Ｒ532は、水素原子または窒素原子に置換可能な基を表す。窒素原子に置換可能な基としては、前述の一般式（１）のＲ2およびＲ3に例示した基を好ましく挙げることができる。また、置換基としては、前述の一般式（１）においてＲ2およびＲ3で表されるアルキル基の置換基を挙げることができる。Ｒ531およびＲ532は同一であっても、異なっていてもよく、互いに結合して環を形成していてもよい。
Ｒ531およびＲ532のうち少なくとも一つの基中には、フッ素原子が含まれる。なかでも、Ｒ531およびＲ532のうち少なくとも一つの基中の一部または全部の水素原子（好ましくは、炭素原子に結合している一部または全部の水素原子）が、フッ素原子で置換されていることが好ましい。また、Ｒ531およびＲ532のうち少なくとも一つの基中には、上述したＲf基が含まれることがより好ましい。
【０１４４】
以下に、一般式（５３）で表される化合物の具体例を示す。但し、本発明はこれらに限定されるものではない。
【０１４５】
【化２８】
2014133857.tif 000029
【０１４６】
一般式（５４）において、Ｒ541はフッ素原子が含まれる窒素原子に置換可能な基を表す。窒素原子に置換可能な基としては、前述の一般式（１）のＲ2およびＲ3に例示した基を好ましく挙げることができる。
Ｒ541には、フッ素原子が含まれる。なかでも、Ｒ541中の一部または全部の水素原子（好ましくは、炭素原子に結合している一部または全部の水素原子）が、フッ素原子で置換されていることが好ましい。また、Ｒ541には、上述したＲf基が含まれることがより好ましい。
【０１４７】
以下に、一般式（５４）で表される化合物の具体例を示す。但し、本発明はこれらに限定されるものではない。
【０１４８】
【化２９】
2014133857.tif 000030
【０１４９】
また、一般式（５）で表される化合物の最好適態様としては、以下の一般式（Ｙ）で表される化合物が挙げられる。
【０１５０】
【化３０】
2014133857.tif 000031
【０１５１】
式（１）中、Ｒy1およびＲy2は、それぞれ独立に、水素原子またはアルキル基を表す。ｎ１は１または２を表し、好ましくは２を表す。ｎが２であるとき、複数のＣＲy1Ｒy2で表される単位の構造は、同一であっても異なっていてもよい。
Ｒy1およびＲy2がアルキル基を表すとき、好ましくは炭素数１〜３０、さらに好ましくは炭素数１〜１５、特に好ましくは１〜６であり、例えばメチル、エチル、ｎ−プロピル、イソプロピル、ｔ−ブチル、ｎ−オクチル、エイコシル、クロロメチル、ヒドロキシメチル、アミノエチル、Ｎ，Ｎ−ジメチルアミノメチル、２−クロロエチル、２−シアノエチル、２−ヒドロキシエチル、２−（Ｎ，Ｎ−ジメチルアミノ）エチル、２−エチルヘキシルなどが好ましく挙げられる。
（ＣＲy1Ｒy2）n1で表される構造として、好ましくは−ＣＨ2−、−ＣＨ2ＣＨ2−、−ＣＨ2ＣＨ（ＣＨ3）−、であり、さらに好ましくは−ＣＨ2ＣＨ2−、−ＣＨ2ＣＨ（ＣＨ3）−、であり、特に好ましくは−ＣＨ2ＣＨ2−である。
【０１５２】
Ｒy3およびＲy4は、それぞれ独立に、水素原子または置換基を表す。ｍ１は１〜６の整数を表す。ｍ１が２以上であるとき、複数のＣＲy3Ｒy4で表される単位の構造は、同一であっても異なっていてもよい。また、Ｒy3およびＲy4は、互いに結合して環を形成していてもよい。なお、置換基の定義は、上述の通りである。
【０１５３】
（ＣＲy3Ｒy4）m1で表される構造として、好ましくは、−ＣＨ2−、−ＣＨ2ＣＨ2−、−ＣＨ2ＣＨ（ＣＨ3）−、−ＣＨ2ＣＨ2ＣＨ2−、−ＣＨ2ＣＨ（ＯＨ）ＣＨ2−、−ＣＨ2ＣＨ（ＣＨ2ＯＨ）−であり、さらに好ましくは、−ＣＨ2−、−ＣＨ2ＣＨ2−、−ＣＨ2ＣＨ（ＯＨ）ＣＨ2−、−ＣＨ2ＣＨ2ＣＨ2−、であり、特に好ましくは、−ＣＨ2−、−ＣＨ2ＣＨ2−、である。
【０１５４】
ｌ１は、１〜６の整数を表す。なかでも、フッ素系樹脂との相溶性により優れる点で、２〜５が好ましく、３〜４がより好ましい。
【０１５５】
ｑ１は０または１を表し、ｐ１は２または３を表し、ｐ１＋ｑ１は３を表す。なかでも、フッ素系樹脂との相溶性により優れる点で、ｑ１が１で、ｐ１が２であることが好ましい。
【０１５６】
Ｒy5は、炭素数１〜１４のパーフルオロアルキル基を表す。パーフルオロアルキル基は、直鎖状でも分岐鎖状でもよい。
炭素原子数１〜１４の直鎖状または分岐鎖状のパーフルオロアルキル基の例としては、ＣＦ3−、Ｃ2Ｆ5−、Ｃ3Ｆ7−、Ｃ4Ｆ9−、Ｃ5Ｆ11−、Ｃ6Ｆ13−、Ｃ7Ｆ15−、Ｃ8Ｆ17−、Ｃ9Ｆ19−、Ｃ10Ｆ21−、Ｃ12Ｆ25−、Ｃ14Ｆ29−などが挙げられる。
【０１５７】
（一般式（２２）で表される化合物）
次に、一般式（２２）で表される化合物について説明する。なお、一般式（２２）で表される化合物には、上述したフッ素含有率を満たすフッ素原子が含まれる。
【０１５８】
【化３１】
2014133857.tif 000032
【０１５９】
一般式（２２）中、Ｒｆ1は、エーテル性酸素原子を有してもよい水素原子の少なくとも一つがフッ素原子に置換された炭素数２２以下のフルオロアルキル基、またはフッ素原子を表す。
上記フルオロアルキル基中の水素原子はフッ素原子以外の他のハロゲン原子に置換されていてもよい。他のハロゲン原子としては、塩素原子が好ましい。また、エーテル性酸素原子（−Ｏ−）は、フルオロアルキル基の炭素−炭素結合環に存在してもよく、フルオロアルキル基の末端に存在してもよい。また、フルオロアルキル基の構造は、直鎖構造、分岐構造、環構造、または部分的に環を有する構造が挙げられ、直鎖構造が好ましい。
Ｒｆ1としては、ペルフルオロアルキル基または水素原子１個を含むポリフルオロアルキル基であることが好ましく、ペルフルオロアルキル基が特に好ましい（ただし、エーテル性酸素原子を有するものを含む。）。
Ｒｆ1としては、炭素原子数が４〜６のペルフルオロアルキル基、または、エーテル性酸素原子を有する炭素原子数が４〜９のペルフルオロアルキル基が好ましい。
Ｒｆ1の具体例としては、以下が挙げられる。
−ＣＦ3、−ＣＦ2ＣＦ3、−ＣＦ2ＣＨＦ2、−（ＣＦ2）2ＣＦ3、−（ＣＦ2）3ＣＦ3、−（ＣＦ2）4ＣＦ3、−（ＣＦ2）5ＣＦ3、−（ＣＦ2）6ＣＦ3、−（ＣＦ2）7ＣＦ3、−（ＣＦ2）8ＣＦ3、−（ＣＦ2）9ＣＦ3、−（ＣＦ2）11ＣＦ3、−（ＣＦ2）15ＣＦ3、−ＣＦ（ＣＦ3）Ｏ（ＣＦ2）5ＣＦ3、−ＣＦ2Ｏ（ＣＦ2ＣＦ2Ｏ）pＣＦ3（ｐは１〜８の整数）、−ＣＦ（ＣＦ3）Ｏ（ＣＦ2ＣＦ（ＣＦ3）Ｏ）qＣ6Ｆ13（ｑは１〜４の整数）、−ＣＦ（ＣＦ3）Ｏ（ＣＦ2ＣＦ（ＣＦ3）Ｏ）rＣ3Ｆ7（ｒは１〜５の整数）。
Ｒｆ1としては、特に−（ＣＦ2）ＣＦ3または−（ＣＦ2）5ＣＦ3が好ましい。
【０１６０】
Ｘ1は、水素原子、フッ素原子、またはトリフルオロメチル基を表す。
なかでも、フッ素原子、トリフルオロメチル基が好ましい。
【０１６１】
Ｌ1は、単結合または炭素数１〜６のアルキレン基を表す。なかでも、炭素数１〜２のアルキレン基が好ましい。
Ｌ2は、単結合、または、水酸基若しくはフッ素原子で置換されていてもよい炭素数１〜６のアルキレン基を表す。なかでも、炭素数１〜２のアルキレン基が好ましい。
Ｌ3は、単結合または炭素数１〜６のアルキレン基を表すなかでも、単結合または炭素数１〜２のアルキレン基が好ましい。
【０１６２】
Ｙ1およびＺ1は、単結合、−ＣＯ2−、−ＣＯ−、−ＯＣ（＝Ｏ）Ｏ−、−ＳＯ3−、−ＣＯＮＲ222−、−ＮＨＣＯＯ−、−Ｏ−、−Ｓ−、−ＳＯ2ＮＲ222−、または、−ＮＲ222−を表す。Ｒ222は、水素原子または炭素数１〜５のアルキル基を表す。
なかでも、−ＣＯ2−、−Ｏ−、−Ｓ−、−ＳＯ2ＮＲ222−、または、−ＣＯＮＲ222−が好ましい。
【０１６３】
Ｒ221は、水素原子、炭素数１〜８に直鎖若しくは分岐のアルキル基、またはＲｆ1−ＣＦＸ1−Ｌ1−Ｙ1―Ｌ2−Ｚ1−Ｌ3−を表す。
ただし、Ｙ1およびＺ1がいずれも単結合以外の場合、Ｌ2はフッ素原子で置換されていてもよい炭素数１〜６のアルキレン基を表す。
【０１６４】
以下に、一般式（２２）で表される化合物の具体例を示す。但し、本発明はこれらに限定されるものではない。
【０１６５】
【化３２】
2014133857.tif 000033
【０１６６】
（一般式（２３）で表される化合物）
次に、一般式（２３）で表される化合物について説明する。なお、一般式（２３）で表される化合物には、上述したフッ素含有率を満たすフッ素原子が含まれる。
【０１６７】
【化３３】
2014133857.tif 000034
【０１６８】
一般式（２３）中、Ｒ231およびＲ232は、それぞれ独立に、水素原子またはアルキル基を表す。Ｒ231およびＲ232がアルキル基を表すとき、好ましくは炭素数１〜３０、さらに好ましくは炭素数１〜１５、特に好ましくは１〜６であり、例えばメチル、エチル、ｎ−プロピル、イソプロピル、ｔ−ブチル、ｎ−オクチル、エイコシル、クロロメチル、ヒドロキシメチル、アミノエチル、Ｎ，Ｎ−ジメチルアミノメチル、２−クロロエチル、２−シアノエチル、２−ヒドロキシエチル、２−（Ｎ，Ｎ−ジメチルアミノ）エチル、２−エチルヘキシルなどが好ましく挙げられる。
（ＣＲ231Ｒ232）ｎで表される構造として、好ましくは−ＣＨ2−、−ＣＨ2ＣＨ2−、−ＣＨ2ＣＨ（ＣＨ3）−、であり、さらに好ましくは−ＣＨ2ＣＨ2−、−ＣＨ2ＣＨ（ＣＨ3）−、であり、特に好ましくは−ＣＨ2ＣＨ2−である。
【０１６９】
Ｒ233およびＲ234は、それぞれ独立に、水素原子または置換基を表す。置換基の例としては、前述のＲ2およびＲ3で表されるアルキル基の置換基を挙げることができる。
（ＣＲ233Ｒ234）mで表される構造として、好ましくは、−ＣＨ2−、−ＣＨ2ＣＨ2−、−ＣＨ2ＣＨ（ＣＨ3）−、−ＣＨ2ＣＨ2ＣＨ2−、−ＣＨ2ＣＨ（ＯＨ）ＣＨ2−、−ＣＨ2ＣＨ（ＣＨ2ＯＨ）−であり、さらに好ましくは、−ＣＨ2−、−ＣＨ2ＣＨ2−、−ＣＨ2ＣＨ（ＯＨ）ＣＨ2−、−ＣＨ2ＣＨ2ＣＨ2−、であり、特に好ましくは、−ＣＨ2−、−ＣＨ2ＣＨ2−、である。
【０１７０】
Ｙ2は、単結合、−ＣＯ−、または−ＣＯＯ−を表す。
Ｙ2が単結合または−ＣＯ−のとき、ｎは０を表し、ｍは０〜６の整数を表す。なかでも、ｍは０〜４が好ましく、１〜２がより好ましい。
Ｙ2が−ＣＯＯ−のとき、ｎは１または２を表し、好ましくは２を表す。ｍは１〜６の整数を表し、１〜４が好ましく、１〜２がより好ましい。
【０１７１】
Ｒｆ2は、炭素数１〜２０の直鎖若しくは分岐のパーフルオロアルキレン基、または、炭素数１〜２０の直鎖若しくは分岐のパーフルオロエーテル基を表す。
パーフルオロアルキレン基の炭素数は１〜２０であるが、２〜１５が好ましく、３〜１２がより好ましい。パーフルオロアルキレン基の具体例としては、例えば、−Ｃ4Ｆ8−、−Ｃ5Ｆ10−、−Ｃ6Ｆ12−、−Ｃ7Ｆ14−、−Ｃ8Ｆ16−、−Ｃ9Ｆ18−、−Ｃ10Ｆ20−、−Ｃ12Ｆ24−などが挙げられる。
パーフルオロエーテル基とは、上記パーフルオロアルキレン基中の１箇所以上の炭素−炭素原子間、またはパーフルオロアルキレン基の結合末端にエーテル性酸素原子（−Ｏ−）が挿入された基を意味する。パーフルオロアルキレン基の炭素数は１〜２０であるが、２〜１５が好ましく、３〜１２がより好ましい。パーフルオロエーテル基の具体例としては、−（ＣgＦ2gＯ）h−（式中、ｇはそれぞれ独立に１〜２０の整数であり、ｈは１以上の整数であり、ｇ×ｈ≦２０以下の関係を満たす。）で表されるパーフルオロエーテル基が挙げられる。
【０１７２】
ｐは２〜３の整数を表し、ｌは０〜１の整数を表し、ｐ＋ｌ＝３の関係を満たす。なかでも、ｐが３で、ｌが０であることが好ましい。
【０１７３】
以下に、一般式（２３）で表される化合物の具体例を示す。但し、本発明はこれらに限定されるものではない。
【０１７４】
【化３４】
2014133857.tif 000035
【０１７５】
（一般式（２４）で表される基と一般式（２５）で表される基とを有する化合物）
次に、一般式（２４）で表される基と一般式（２５）で表される基とを有する化合物（以後、化合物Ｘとも称する）について説明する。なお、化合物Ｘには、上述したフッ素含有率を満たすフッ素原子が含まれる。
【０１７６】
【化３５】
2014133857.tif 000036
【０１７７】
一般式（２４）中、Ｒ241、Ｒ242、Ｒ243、およびＲ244は、それぞれ独立に、水素原子または置換基を表す。置換基の例としては、前述のＲ2およびＲ3で表されるアルキル基の置換基を挙げることができる。なかでも、置換基としてはアルキル基が好ましく、特に、Ｒ242およびＲ243がアルキル基（特に、tert−ブチル基）であることが好ましい。Ｒ241およびＲ244は、水素原子であることが好ましい。
＊は、結合位置を示す。
【０１７８】
一般式（２５）中、Ｘは、水素原子、フッ素原子、またはトリフルオロメチル基を表す。なかでも、フッ素原子、またはトリフルオロメチル基が好ましい。
Ｒｆは、エーテル性酸素原子を有していてもよい水素原子の少なくとも１つがフッ素原子に置換された炭素原子数２０以下のフルオロアルキル基、またはフッ素原子を表す。Ｒｆの定義は、炭素原子数が異なる点を除いて上記Ｒｆ1と同義であり、好適態様も同義である。
＊は、結合位置を示す。
【０１７９】
化合物Ｘの好適態様としては、以下の一般式（２６）で表される繰り返し単位および一般式（２７）で表される繰り返し単位を有するポリマーが挙げられる。
【０１８０】
【化３６】
2014133857.tif 000037
【０１８１】
一般式（２６）および一般式（２７）中、Ｒ261およびＲ262は、それぞれ独立に、水素原子、または、炭素数１〜４の置換若しくは無置換のアルキル基を表す。
Ｚ2は、単結合、エステル基、アミド基、またはエーテル基を表す。
Ｌ4は、単結合または２価の有機基を表す。Ｌ4で表される有機基としては、直鎖、分岐、若しくは環状のアルキレン基、芳香族基、またはこれらを組み合わせた基であることが好ましい態様の１つである。該アルキレン基と芳香族基とを組み合わせた基は、さらに、エーテル基、エステル基、アミド基、ウレタン基、ウレア基を介していてもよい。なかでも、Ｌ4中の総炭素数が１〜１５であることが好ましい。なお、ここで、総炭素数とは、例えば、Ｌ4で表される置換若しくは無置換の２価の有機基に含まれる総炭素原子数を意味する。具体的には、メチレン基、エチレン基、プロピレン基、ブチレン基、フェニレン基、及びこれらの基が、メトキシ基、ヒドロキシル基、塩素原子、臭素原子、フッ素原子等で置換されたもの、更には、これらを組み合わせた基が挙げられる。
Ｌ5は、単結合、または、炭素数１〜６のフッ素を有さない２価の有機基を表す。なかでも、炭素数２〜４のアルキレン基であることが好ましい。
なお、一般式（２６）および一般式（２７）中のＲ241〜Ｒ244、ＸおよびＲｆの定義は、上述の通りである。
【０１８２】
ポリマー中における一般式（２６）で表される繰り返し単位の含有量は特に制限されないが、本発明の効果がより優れる点で、ポリマー中の全繰り返し単位に対して、５〜９０モル％が好ましく、１０〜７０モル％がより好ましい。
ポリマー中における一般式（２７）で表される繰り返し単位の含有量は特に制限されないが、本発明の効果がより優れる点で、ポリマー中の全繰り返し単位に対して、１０〜９５モル％が好ましく、３０〜９０モル％がより好ましい。
ポリマーの重量平均分子量は特に制限されないが、イオンマイグレーション抑制能がより優れる点で、３，０００〜５００，０００が好ましく、５，０００〜１００，０００がより好ましい。
【０１８３】
以下に、化合物Ｘの具体例を示す。但し、本発明はこれらに限定されるものではない。
【０１８４】
【化３７】
2014133857.tif 000038
【０１８５】
マイグレーション防止剤（Ｂ）は、一般式（６）、一般式（７）、一般式（１０）、一般式（１１）、一般式（２１）、一般式（５１）、一般式（５３）、および一般式（５４）のいずれかで表される化合物であることが好ましく、一般式（１０）、一般式（１１）、一般式（５１）、一般式（５３）、および一般式（５４）のいずれかで表される化合物であることがさらに好ましく、一般式（１０）、一般式（１１）、および一般式（５１）のいずれかで表される化合物であることが特に好ましい。
【０１８６】
マイグレーション抑制剤（Ｂ）が、本発明の効果を発現する効果の詳細な機構については十分には解明されていないが、一般式（１）で現される化合物は、Ｋｅｎｄａｌ−Ｐｅｌｚ則として知られている還元性を示す有機化合物、あるいは、各種写真感光材料の現像主薬として公知の還元性有機化合物であり、その一般的な構造式は、例えば、Ｔ．Ｈ．Ｊａｍｅｓ著、“Ｔｈｅ  Ｔｈｅｏｒｙ  ｏｆ  ｔｈｅ  Ｐｈｏｔｏｇｒａｐｈｉｃ  Ｐｒｏｃｅｓｓ”，４ｔｈ  ｅｄ．，Ｍａｃｍｉｌｌａｎ  Ｐｕｂｌｉｓｈｉｎｇ  Ｃｏ．，Ｉｎｃ．の２９９頁、および、米国特許第４８４５０１９号公報の１２カラム２２〜３４行目、などに例示されており、代表的な化合物としては、Ｔ．Ｈ．Ｊａｍｅｓ著、“Ｔｈｅ  Ｔｈｅｏｒｙ  ｏｆ  ｔｈｅ  Ｐｈｏｔｏｇｒａｐｈｉｃ  Ｐｒｏｃｅｓｓ”，４ｔｈ  ｅｄ．，Ｍａｃｍｉｌｌａｎ  Ｐｕｂｌｉｓｈｉｎｇ  Ｃｏ．，Ｉｎｃ．の２９８−３２７頁、特登２７８８８３１号公報の６頁、特登２８９００５５号公報の１−４頁、特登４７２７６３７号公報の１２−１５頁などに例示されているものである。また、一般式（２）、一般式（３）、一般式（４）で表される化合物、および、化合物Ｘについても、還元性を示す化合物である。これら還元性化合物が、金属配線の近傍に一定量以上存在すると、金属配線のイオンマイグレーションにより発生する金属イオンと反応して自らが酸化されることにより金属イオンを還元して、金属配線のマイグレーションを抑制しているものと推定される。
また、一般式（５）、一般式（２２）および一般式（２３）で表される化合物は、金属に吸着可能な化合物、または金属イオンに配位可能な化合物として知られており、該化合物が、金属表面に吸着または、錯体形成して被膜を形成することにより、腐食防止、あるいは、防錆の効果を発揮しているか、発生した金属イオンと錯体を形成して、その拡散を抑制することにより、金属配線のマイグレーションを抑制しているものと推定される。
【０１８７】
なお、上述した一般式（１）で表される化合物の他の好適態様としては、以下の一般式（６０）で表される化合物が挙げられる。なお、一般式（６０）で表される化合物は、一般式（６）〜（１３）で表される化合物を含む化合物である。
【０１８８】
【化３８】
2014133857.tif 000039
【０１８９】
一般式（６０）中、Ｗaは、それぞれ独立に、ＯＨ、ＮＲ2Ｒ3またはＣＨＲ4Ｒ5を表す。また、Ｗbは、それぞれ独立に、水素原子または置換基を表す。ｅは２を表し、ｆは４を表す。なお、Ｗaのうち少なくとも一方はＯＨまたはＮＲ2Ｒ3を表し、一方のＷaがＮＲ2Ｒ3の場合、他方のＷaはＯＨまたはＮＲ2Ｒ3を表す。Ｒ2〜Ｒ5の定義は、上述の通りである。
ＷaおよびＷbのうち少なくとも一つの基中には、フッ素原子が含まれる。なかでも、ＷaおよびＷbのうち少なくとも一つの基中の一部または全部の水素原子（好ましくは、炭素原子に結合している一部または全部の水素原子）が、フッ素原子で置換されていることが好ましい。また、ＷaおよびＷbのうち少なくとも一つの基中には、上述したＲf基として含まれることがより好ましい。
【０１９０】
（封止用樹脂組成物）
封止用樹脂組成物には、上述したフッ素系樹脂（Ａ）とマイグレーション防止剤（Ｂ）とが含まれる。
フッ素系樹脂（Ａ）とマイグレーション防止剤（Ｂ）との質量比（（Ｂ）／（Ａ））は、０．００１０以上０．１０未満である。なかでも、封止用樹脂組成物より形成される封止層（封止用フィルム）のイオンマイグレーション抑制能がより優れると共に、面状特性もより優れる点より、０．００２５〜０．０６が好ましく、０．０１０〜０．０５がより好ましい。
質量比（（Ｂ）／（Ａ））が０．００１０未満の場合、イオンマイグレーション抑制能に劣る。質量比（（Ｂ）／（Ａ））が０．１０以上の場合、面状特性または絶縁性能が低下する。
【０１９１】
封止用樹脂組成物には、必要に応じて、上述したフッ素系樹脂（Ａ）およびマイグレーション防止剤（Ｂ）以外の化合物が含まれていてもよい。
例えば、封止用樹脂組成物には、溶媒が含まれていてもよい。溶媒が含まれることにより、封止用樹脂組成物の取扱い性が向上し、所望の膜厚の封止層を形成しやすくなる。
使用される溶媒の種類は特に制限されず、水または有機溶媒が挙げられる。
なお、使用される有機溶媒としては、例えば、アルコール系溶媒（例えば、メタノール、エタノール、イソプロパノール、sec-ブタノール、カルビトール、ジエチレングリコールモノエチルエーテル）、ケトン系溶媒（例えば、アセトン、メチルエチルケトン、シクロヘキサノン）、芳香族炭化水素溶媒（例えば、トルエン、キシレン）、アミド系溶媒（例えば、ホルムアミド、ジメチルアセトアミド、Ｎ−メチルピロリドン、ジメチルプロピレンウレア）、ニトリル系溶媒（例えば、アセトニトリル、プロピオニトリル）、エステル系溶媒（例えば、酢酸メチル、酢酸エチル）、カーボネート系溶媒（例えば、ジメチルカーボネート、ジエチルカーボネート）、エーテル系溶媒、ハロゲン系溶媒などが挙げられる。これらの溶媒を、２種以上混合して使用してもよい。
【０１９２】
封止用樹脂組成物の用途としては、銀配線、または、銀配線を含む積層体を被覆するために使用される。より具体的には、封止用樹脂組成物は、銀配線上に封止層（封止フィルム）を形成し、被覆するために用いられる。また、封止用樹脂組成物は、銀配線を含む積層体上に封止層（封止フィルム）を形成し、被覆するために用いられる。なお、銀配線を含む積層体としては銀配線を含んでいれば特に制限されず、通常、基板と、基板上に配置された銀配線と、銀配線上に配置された絶縁層とを含む積層体が使用される。この積層体中の絶縁層上に封止用樹脂組成物が塗布され、封止層（封止フィルム）が形成される。
【０１９３】
封止用樹脂組成物の使用方法は特に制限されず、通常、銀配線を備える銀配線付き基板上または銀配線を含む積層体上に塗布して、封止層（封止フィルム）を形成する方法が適用される。
塗布の方法は特に制限されず、公知の方法（バーコート法、スピンコート法、ナイフコート法、ドクターブレード法）が適用される。
また、必要に応じて、溶媒を除去するために、塗布後に乾燥処理を実施してもよい。乾燥処理の際の加熱条件は特に制限されないが、生産性の点から、５０〜２５０℃（好ましくは８０〜１８０℃）で５分〜２時間（好ましくは、１０分〜１時間）程度加熱することが好ましい。
【０１９４】
＜封止用フィルム＞
次に、本発明の封止用フィルムについて詳述する。
封止用フィルムには、上述したフッ素系樹脂（Ａ）と、上述したマイグレーション防止剤（Ｂ）とが含まれる。フッ素系樹脂（Ａ）とマイグレーション防止剤（Ｂ）との質量比も上述の封止用樹脂組成物中での質量比と同じであり、好適態様も同じである。封止用フィルムは、銀配線、または、銀配線を含む積層体を被覆するために使用される。
なお、封止用フィルムは、基材を有しないタイプ（基材レス封止用フィルム）であっても、基材の少なくとも一方の主面に封止用フィルムが配置された基材を有するタイプ（基材付き封止用フィルム。例えば、基材の両面に封止用フィルムを有する基材付き両面粘封止用フィルム、基材の片面にのみ封止用フィルムを有する基材付き片面封止用フィルム）であってもよい。
【０１９５】
基材付き封止用フィルムである場合、使用される基材の種類は特に制限されないが、透明基材を使用することが好ましい。透明基材としては、例えば、ポリエチレンテレフタレートフィルム、ポリブチレンテレフタレートフィルム、ポリエチレンナフタレートフィルム、ポリエチレンフィルム、ポリプロピレンフィルム、セロファン、ジアセチルセルロースフィルム、トリアセチルセルロースフィルム、アセチルセルロースブチレートフィルム、ポリ塩化ビニルフィルム、ポリ塩化ビニリデンフィルム、ポリビニルアルコールフィルム、エチレン−酢酸ビニル共重合体フィルム、ポリスチレンフィルム、ポリカーボネートフィルム、ポリメチルペンテンフィルム、ポリスルホンフィルム、ポリエーテルエーテルケトンフィルム、ポリエーテルスルホンフィルム、ポリエーテルイミドフィルム、ポリイミドフィルム、フッソ樹脂フィルム、ナイロンフィルム、アクリル樹脂フィルムなどを挙げることができる。
【０１９６】
封止用フィルムの厚みは特に制限されず、精密電子デバイスへの応用の点から、０．３〜３０μｍが好ましく、０．５〜２０μｍがより好ましい。
【０１９７】
上記封止用フィルムは、公知の方法によって製造することができる。例えば、基材レス封止用フィルムの場合には、セパレータ（剥離ライナー）上に上述した封止用樹脂組成物を、乾燥後の厚さが所定の厚さとなるように塗布して封止用樹脂組成物の塗布層を設けた後、該塗布層を乾燥、必要に応じて硬化して、その後セパレータを剥離することにより、作製できる。
また、基材付き封止用フィルムの場合には、封止用樹脂組成物を基材表面に直接塗布、乾燥することにより作製してもよいし（直写法）、上記と同様にセパレータ上に封止用樹脂組成物の塗布膜を形成した後、基材と転写する（貼り合わせる）ことにより作製してもよい（転写法）。
【０１９８】
封止用フィルムは、金属配線間のイオンマイグレーションをより抑制できる点から、例えば、タッチパネル、ディスプレイ用電極、電磁波シールド、有機または無機ＥＬディスプレイ用電極、電子ペーパー、フレキシブルディスプレイ用電極、集積型太陽電池、表示素子（ＯＬＥＤ素子、ＬＥＤ素子）、その他の各種デバイス（ＴＦＴ素子）などに幅広く適用される。
【０１９９】
＜配線基板＞
次に、本発明の配線基板の好適態様について、図面を参照して詳述する。
図１は、配線基板の一実施態様の模式的断面図を示し、配線基板１０は、基板１２と、基板１２上に配置された銀配線１４と、銀配線１４を覆う封止用フィルム１８とを備える。なお、基板１２と銀配線１４とは、銀配線付き基板１６を構成する。
以下に、各部材（基板１２、銀配線１４、封止用フィルム１８）について詳述する。
【０２００】
（基板）
基板は、銀配線を支持できるものであれば、その種類は特に制限されないが、絶縁性である絶縁基板が好ましい。例えば、有機基板、セラミック基板、ガラス基板などを使用することができる。
また、基板は、有機基板、セラミック基板、およびガラス基板からなる群から選ばれる少なくとも２つの基板が積層した構造であってもよい。
【０２０１】
有機基板の材料としては樹脂が挙げられ、例えば、熱硬化性樹脂、熱可塑性樹脂、またはそれらを混合した樹脂を使用することが好ましい。熱硬化性樹脂としては、例えば、フェノール樹脂、尿素樹脂、メラミン樹脂、アルキッド樹脂、アクリル樹脂、不飽和ポリエステル樹脂、ジアリルフタレート樹脂、エポキシ樹脂、シリコーン樹脂、フラン樹脂、ケトン樹脂、キシレン樹脂、ベンゾシクロブテン樹脂等が挙げられる。熱可塑性樹脂としては、例えば、ポリイミド樹脂、ポリフェニレンオキサイド樹脂、ポリフェニレンサルファイド樹脂、アラミド樹脂、液晶ポリマーなどが挙げられる。
なお、有機基板の材料としては、ガラス織布、ガラス不織布、アラミド織布、アラミド不織布、芳香族ポリアミド織布や、これらに上記樹脂を含浸させた材料なども使用できる。
【０２０２】
（銀配線）
銀配線は、主に銀を含む。銀は銀合金の形態で含まれていてもよく、銀配線が銀合金を含む場合、銀以外の含有される金属としては、例えば、錫、パラジウム、金、ニッケル、クロムなどが挙げられる。なお、銀配線中に、本発明の効果を損なわない範囲で、バインダーなどの樹脂成分や感光性化合物などが含まれていてもよく、さらに必要に応じてその他の成分が含まれていてもよい。
【０２０３】
銀配線の幅は特に制限されないが、配線基板の高集積化部および引き出し配線部（リード配線部）における電気信頼性を確保する点から、０．１〜１００００μｍが好ましく、０．１〜３００μｍがより好ましく、０．１〜１００μｍがさらに好ましく、０．２〜５０μｍが特に好ましい。
銀配線間の間隔は特に制限されないが、配線基板の高集積化の点から、０．１〜１０００μｍが好ましく、０．１〜３００μｍがより好ましく、０．１〜１００μｍがさらに好ましく、０．２〜５０μｍが特に好ましい。
また、銀配線の形状は特に制限されず、任意の形状であってもよい。例えば、直線状、曲線状、矩形状、円状などが挙げられる。また、銀配線の配置（パターン）は特に制限あれず、例えば、ストライプ状が挙げられる。
さらに、図１において銀配線１４は２つ設けられているが、その数は特に制限されない。通常、銀配線は複数設けられる。
【０２０４】
銀配線の厚みは特に制限されないが、配線基板の高集積化の点から、０．００１〜１００μｍが好ましく、０．０１〜３０μｍがより好ましく、０．０１〜２０μｍがさらに好ましい。
【０２０５】
銀配線の形成方法は特に制限されず、蒸着法、スパッタリング法などの物理的成膜法、またはＣＶＤ法などの化学的気相法、銀ナノ粒子や銀ナノワイヤを含有した銀ペーストを塗布して形成する方法、特開２００９−１８８３６０号に開示される銀塩を利用した方法などが挙げられる。
【０２０６】
図１においては、銀配線１４は、基板１２の片面だけに設けられているが、両面に設けられていてもよい。つまり、銀配線付き基板１６は、片面基板であっても、両面基板であってもよい。銀配線１４が基板１２の両面にある場合、封止用フィルム１８も両面に設けてもよい。
また、図１では、銀配線１４が一層の配線構造を例にあげたが、もちろんこれに限定されない。例えば、複数の銀配線と基板とを交互に積層した銀配線付き基板（多層配線基板）を使用することにより、多層配線構造の配線基板としてもよい。
【０２０７】
（封止用フィルム）
封止用フィルムは、銀配線付き基板の銀配線側の表面に配置され、銀配線表面を覆い、銀配線間の銀のイオンマイグレーションを抑制するための層である。言い換えれば、封止用フィルムは銀イオン拡散抑制層に該当する。
封止用フィルムの定義は、上述の通りである。
【０２０８】
封止用フィルムの製造方法は特に制限されず、例えば、上述した封止用樹脂組成物を銀配線付き基板上に塗布して、必要に応じて溶媒を除去して、封止用フィルムを形成する方法がある。また、封止用フィルムを直接銀配線付き基板上に積層（貼り付け）する方法も挙げられる。
【０２０９】
配線基板は、金属配線間のイオンマイグレーションをより抑制できる点から、例えば、タッチパネル、ディスプレイ用電極、電磁波シールド、有機または無機ＥＬディスプレイ用電極、電子ペーパー、フレキシブルディスプレイ用電極、集積型太陽電池、表示素子（ＯＬＥＤ素子、ＬＥＤ素子）、その他の各種デバイス（ＴＦＴ素子）などに幅広く適用される。
【実施例】
【０２１０】
以下、実施例により、本発明についてさらに詳細に説明するが、本発明はこれらに限定されるものではない。
【０２１１】
（合成例１：化合物Ａ−１）
反応容器に、３−（３，５−ジ−tert−ブチル−４−ヒドロキシフェニル）プロピオン酸（３．５ｇ，１２．６ｍｍｏｌ）、ジクロロメタン（２０ｍｌ）、２，２，３，３，４，４，５，５，６，６，７，７，８，８，９，９，１０，１０，１０−ノナデカフルオロデカン−１−オール（６．３ｇ，１２．６ｍｍｏｌ）、テトラヒドロフラン（１０ｍｌ）、１−エチル−３−（３−ジメチルアミノプロピル）カルボジイミド塩酸塩（２．４ｇ，１２．６ｍｍｏｌ）、４−ジメチルアミノピリジン（０．０５ｇ，０．４ｍｍｏｌ）をこの順に加えた。
反応溶液を室温で３時間攪拌した後、反応溶液に１Ｎ塩酸（５０ｍｌ）を加え、酢酸エチル１００ｍｌで抽出した。有機層を飽和食塩水で洗浄し、有機層を硫酸マグネシウムで乾燥した。固形分をろ別した後、減圧濃縮し、白色の粗結晶を得た。メタノールで再結晶を行い、化合物Ａ−１を６．０ｇ得た（収率６３％）。
得られた化合物Ａ−１の1Ｈ−ＮＭＲスペクトルは以下の通りである。
1Ｈ−ＮＭＲ（溶媒：重クロロホルム、基準：テトラメチルシラン）
６．９８（２Ｈ，ｓ）、５．０９（１Ｈ，ｓ）、４．５９（２Ｈ，ｔ）、２．９０（２Ｈ，ｔ）、２．７１（２Ｈ，ｔ）、１．４３（９Ｈ，ｓ）
1Ｈ−ＮＭＲのデータにおいて、各プロトンのピークが特徴的な位置に観察されることから、化合物Ａ−１であると同定した。
なお、化合物Ａ−１のフッ素含有率は、４７．５質量％であった。
【０２１２】
【化３９】
2014133857.tif 000040
【０２１３】
（合成例２：化合物Ａ−２）
反応容器に、１，３，４−チアジアゾール−２，５−ジチオール（和光純薬製）（４．０ｇ，２６．６ｍｍｏｌ）、テトラヒドロフラン（８０ｍｌ）を加えて完溶させた。その後、アクリル酸３，３，４，４，５，５，６，６，７，８，８，８−ドデカフルオロ−７−（トリフルオロメチル）オクチル（１２．５ｇ，２６．６ｍｍｏｌ）を、滴下漏斗から０．５時間かけて反応溶液に滴下した。反応溶液を６５℃で６時間攪拌後、室温まで冷却し、反応溶液を減圧濃縮した。反応溶液にヘキサン２００ｍＬを添加し、氷浴にて冷却して、粗結晶１６ｇを得た。粗結晶のうち８ｇをシリカゲルカラムクロマトグラフィー（移動相：ヘキサン／酢酸エチル＝２／１〜１／１）にて精製し、本発明の化合物Ａ−２を６ｇ得た（収率７２％）。
得られた化合物Ａ−２の1Ｈ−ＮＭＲスペクトルは以下の通りである。
1Ｈ−ＮＭＲ（溶媒：重クロロホルム、基準：テトラメチルシラン）
１１．１（１Ｈ，ｂｒ）、４．４４（２Ｈ，ｔ）、３．４０（２Ｈ，ｔ）、２．８５（２Ｈ，ｔ）、２．４９（２Ｈ，ｔ）、２．４９（２Ｈ，ｍ）
1Ｈ−ＮＭＲのデータにおいて、各プロトンのピークが特徴的な位置に観察されることから、化合物Ａ−２であると同定した。
なお、化合物Ａ−２のフッ素含有率は、４７．２質量％であった。
【０２１４】
【化４０】
2014133857.tif 000041
【０２１５】
（合成例３：化合物Ａ−３）
２，２，３，３，４，４，５，５，６，６，７，７，８，８，９，９，１０，１０，１０−ノナデカフルオロデカン−１−オールの代わりに２，２，２−トリフルオロエタノールを使用した以外は、合成例１と同様の手順に従い、化合物Ａ−３を合成した。
なお、化合物Ａ−３のフッ素含有率は１５．８質量％であった。
【０２１６】
【化４１】
2014133857.tif 000042
【０２１７】
（合成例４：化合物Ａ−４）
Journal of Organic Chemistry、2005、vol.70、1328-1339の化合物３ｃの合成例に従い、化合物Ａ−４を合成した。
なお、化合物Ａ−４のフッ素含有率は、０質量％である。
【０２１８】
【化４２】
2014133857.tif 000043
【０２１９】
（合成例５：化合物Ａ−５）
反応容器に、１Ｈ−ベンゾトリアゾール−５−カルボン酸（１．５ｇ，９．１９ｍｍｏｌ）、テトラヒドロフラン（２７ｍｌ）、ジメチルホルムアミド（３ｍｌ）、３，３，４，４，５，５，６，６，７，７，８，８，８−トリデカフルオロ−１−オクタノール（３．３５ｇ，９．１９ｍｍｏｌ）、１−エチル−３−（３−ジメチルアミノプロピル）カルボジイミド塩酸塩（１．７６ｇ，９．１９ｍｍｏｌ）、４−ジメチルアミノピリジン（０．１１ｇ，０．９１ｍｍｏｌ）をこの順に加えた。７０℃で２４時間攪拌した後、水５０ｍｌを加え、酢酸エチル１００ｍｌで抽出した。有機層を飽和食塩水で洗浄し、有機層を硫酸マグネシウムで乾燥した。固形分をろ別した後、溶液を減圧濃縮した。シリカゲルカラムクロマトグラフィー（移動相：ヘキサン／酢酸エチル＝２／１）にて精製し、化合物Ａ−５を３．１ｇ得た（収率６６％）。
なお、化合物Ａ−５のフッ素含有率は、４８．５質量％であった。
【０２２０】
【化４３】
2014133857.tif 000044
【０２２１】
（合成例６：化合物Ａ−６）
下記スキームに従って、化合物Ａ−６Ａを合成した。
【０２２２】
【化４４】
2014133857.tif 000045
【０２２３】
反応容器に、１，３，４−チアジアゾール−２，５−ジチオール（和光純薬製）（４．０ｇ，２６．６ｍｍｏｌ）、テトラヒドロフラン（８０ｍｌ）を加えて完溶させた。アクリル酸３，３，４，４，５，５，６，６，７，７，８，８，８−トリデカフルオロオクチル（１１．１３ｇ，２６．６ｍｍｏｌ）を、滴下漏斗から０．５時間掛けて滴下した。６５℃で６時間攪拌後、室温まで冷却し、溶液を減圧濃縮した。反応混合物にヘキサン２００ｍＬを添加し、氷浴にて冷却して、粗結晶１５ｇを得た。粗結晶のうち７．５ｇをシリカゲルカラムクロマトグラフィー（移動相：ヘキサン／酢酸エチル＝２／１〜１／１）にて精製し、化合物Ａ−６Ａを６ｇ得た（収率７９％）。
【０２２４】
次に、得られた化合物Ａ−６Ａを用いて、下記スキームに従って、化合物Ａ−６を合成した。
【０２２５】
【化４５】
2014133857.tif 000046
【０２２６】
反応容器に、化合物Ａ−６Ａ（３．０ｇ，５．２８ｍｍｏｌ）、酢酸エチル（２０ｍｌ）を加えて完溶させた。ヨウ化ナトリウム（７９．１ｍｇ，０．５２８ｍｍｏｌ）と３０％過酸化水素（２２．１１ｍｍｏｌ，２．３９ｇ）をこの順で加えて、室温で１時間撹拌した。析出した結晶を１００ｍｌの水で洗浄し、得られた粗結晶２．７ｇをシリカゲルカラムクロマトグラフィー（移動相：ヘキサン／酢酸エチル＝２／１〜１／１）にて精製し、化合物Ａ−６を２．４ｇ得た（収率８０％）。
得られた本発明の化合物Ａ−６のＮＭＲスペクトルは以下の通りであった。
1Ｈ−ＮＭＲ（溶媒：重クロロホルム、基準：テトラメチルシラン）：４．４３（２Ｈ，ｔ）、３．６０（２Ｈ，ｔ）、２．９５（２Ｈ，ｔ）、２．４９（２Ｈ，ｍ）
1Ｈ−ＮＭＲのデータにおいて、各プロトンのピークが特徴的な位置に観察されることから、化合物Ａ−６であると同定した。
なお、化合物Ａ−６のフッ素含有率は、４３．５質量％であった。
【０２２７】
【化４６】
2014133857.tif 000047
【０２２８】
（合成例７：化合物Ａ−７）
３００ｍＬの三口フラスコに、４−メチル−２−ペンタノン（和光純薬工業（株）製）２７．３ｇを入れ、窒素気流下、８０℃まで加熱した。そこへ、アクリル酸３，３，４，４，５，５，６，６，７，７，８，８，８−トリデカフルオロ−オクチル３７．６ｇ、グリシジルメタクリレート（東京化成工業（株）製）１．４２ｇ、Ｖ−６０１（和光純薬工業（株）製）０．９２ｇ、４−メチル−２−ペンタノン（和光純薬工業（株）製）６３．８ｇ溶液を、４時間かけて滴下した。滴下終了後、２時間撹拌後、９０℃に昇温し、さらに２時間攪拌した。上記の反応溶液に、３−（３，５−ジ−tert−ブチル−４−ヒドロキシフェニル）プロピオン酸３．３４ｇ、ジメチルドデシルアミン（和光純薬工業（株）製）０．２１ｇを加え、１２０℃に加熱し２４時間反応させた。反応終了後、ヘキサン５００ｍｌ、酢酸エチル５００ｍｌを加え、有機層を５％クエン酸水溶液３００ｍｌで洗浄後、５％アンモニア水溶液３００ｍｌで洗浄した。さらに５％クエン酸水溶液３００ｍｌで洗浄後、水３００ｍｌで洗浄した。有機層を減圧濃縮後、ヘキサンで再沈を行い、減圧化で乾燥し、化合物Ａ−７（Ｍｗ＝７，０００）を３０ｇ得た。なお、重量平均分子量は、ＧＰＣ（ゲルパーミエーションクロマトグラフィー）法で測定されたポリスチレン換算値である。重量平均分子量のＧＰＣ法による測定は、ポリマーをテトラヒドロフランに溶解させ、東ソー（株）製高速ＧＰＣ（ＨＬＣ−８２２０ＧＰＣ）を用い、カラムとして、ＴＳＫｇｅｌ  ＳｕｐｅｒＨＺ４０００（ＴＯＳＯＨ製、４．６ｍｍＩ．Ｄ．×１５ｃｍ）を用い、溶離液としてＴＨＦ（テトラヒドロフラン）を用いて行った。
なお、化合物Ａ−７のフッ素含有率は、５３．１質量％であった。
化合物Ａ−７は、一般式（２４）で表される基と一般式（２５）で表される基とを有する化合物に該当する。
【０２２９】
＜実施例および比較例＞
（封止用樹脂組成物の製造）
後述するフッ素系樹脂（Ｂ−１またはＢ−２）に対して、上述した化合物Ａ−１〜Ａ−７の各マイグレーション防止剤を下表１の質量比に従って添加し、封止用樹脂組成物を製造した。なお、マイグレーション防止剤を添加する際、マイグレーション防止剤をヘキサフルオロイソプロパノールに溶解させて添加した。
（フッ素系樹脂）
Ｂ−１：サイトップＣＴＬ−８０９Ｍ（旭硝子株式会社製）
Ｂ−２：サイトップＣＴＸ−８０９ＡＰ２（旭硝子株式会社製）
【０２３０】
【表１】
2014133857.tif 000048
【０２３１】
（銀配線付き基板の作製）
ガラスポキシ多層材料ＭＣＬ−Ｅ−６７（日立化成社製）の銅部分をエッチングして得られたガラスエポキシ基板上に、ナノペーストＮＰＳ−ＪＬ（ハリマ化成社製）を硬化後の膜厚が０．２μｍになる様にスピンコートし、１８０℃で１時間硬化処理を行った。次にこの銀膜上にフォテックＲＹ−３３１０（日立化成社製）を真空ラミネートし、Ｌ／Ｓ＝３０μｍ／３０μｍ櫛形配線形状のフォトマスクを介して露光、現像を行ったのち、アグリップ９４０（メルテックス社製）を用いＲＹ−３３１０非被覆部の銀を除き、その後ＲＹ−３３１０を剥離して試験用銀配線付き基板を作製した。
【０２３２】
（試験方法）
（面状評価方法）
評価方法としては、まず、作製した試験用銀配線付き基板上に、封止層（封止用フィルム）の膜厚が１．５μｍになる様に上記封止用樹脂組成物のスピンコートを行い、２００℃、１時間の条件で硬化処理を施し、試験用配線基板を作製した。作製された試験用配線基板の封止層部分に対して光学顕微鏡観察を行い、以下の基準に従って、評価した。結果を表１にまとめて示す。なお、実用上はＢ以上が使用可能であり、Ａが好ましい。結果を表２にまとめて示す。
「Ａ」：封止層は透明であり、ヘイズや表面凹凸が確認されない場合
「Ｂ」：封止層に僅かながらヘイズが観測されるが、可視光透過率７０％以上を確保している場合
「Ｃ」：封止層にヘイズや凹凸が大きく発生し、可視光透過率が７０％未満である場合
【０２３３】
（密着性評価方法）
面状評価方法で作製した試験用配線基板を用いて、ＪＩＳ Ｋ５６００―５―６（（ＩＳＯ ２４０９）クロスカット法、Ｅｌｃｏｍｅｔｅｒ社ＩＳＯ付着テープ／ＳＴＡＮＤＡＲＤ使用）に従って封止層の密着性を測定し、以下の基準に従って評価した。なお、実用上、Ｂ以上であることが必要である。結果を表２にまとめて示す。
「Ａ」：ＪＩＳ Ｋ５６００―５―６において分類０
「Ｂ」：分類１〜２
「Ｃ」：分類３〜５
【０２３４】
（絶縁信頼性評価方法）
面状評価方法で作製した試験用配線基板を用いて、湿度８５％、温度８５℃、圧力１．０ａｔｍ、電圧３０Ｖの条件で寿命測定（使用装置：エスペック（株）社製、ＥＨＳ−２２１ＭＤ）を行った。
評価方法としては、試験用配線基板を用いて上記条件で寿命測定を行い、銀配線間の抵抗値が１×１０5Ωになるまでの時間Ｔ１を測定した。
次に、マイグレーション抑制剤を含まない封止用樹脂組成物を用いて作製した比較用配線基板を使用し同様の方法で寿命測定を行い、銀配線間の抵抗値が１×１０5Ωになるまでの時間Ｔ２を測定した。
得られた時間Ｔ１および時間Ｔ２を用いて寿命の改善効果（Ｔ１／Ｔ２）を計算した。以下の基準に従って、評価した。結果を表１にまとめて示す。なお、実用上はＣ以上が使用可能であり、Ｂ以上が好ましい。結果を表２にまとめて示す。
「Ａ」：Ｔ１／Ｔ２≧５の場合
「Ｂ」：５＞Ｔ１／Ｔ２≧２の場合
「Ｃ」：２＞Ｔ１／Ｔ２＞１の場合
「Ｄ」：１≧Ｔ１／Ｔ２の場合
なお、フッ素系樹脂としてＢ−１を使用した実施例１〜６、９〜１１および比較例１〜３では、Ｂ−１のみで封止層を作製した比較用配線基板を用いて、上記評価を行う。
また、フッ素系樹脂としてＢ−２を使用した実施例７〜８では、Ｂ−２のみで封止層を作製した比較用配線基板を用いて、上記評価を行う。
【０２３５】
【表２】
2014133857.tif 000049
【０２３６】
上記表２に示すように、本発明の封止用樹脂組成物を使用した場合、封止層の面状特性に優れると共に、銀配線間の絶縁特性にも優れていた。特に、実施例１〜４の比較から分かるように、フッ素系樹脂（Ａ）とマイグレーション防止剤（Ｂ）との質量比（（Ｂ）／（Ａ））が０．００５以上の場合により絶縁特性が優れ、特に０．０３以上の場合にさらに絶縁特性が優れることが確認された。
また、実施例１〜６と実施例７〜８との比較から分かるように、フッ素系樹脂として上述したケイ素含有基を含む場合、密着性がより優れることが確認された。
実施例２、９、１０の比較から分かるように、化合物Ａ−５（一般式（２２）で表される化合物）、化合物Ａ−６（一般式（２３）で表される化合物）を使用した場合、絶縁特性がより優れることが確認された。
【０２３７】
一方、マイグレーション防止剤の量が多すぎる比較例１では面状特性に劣り、所定のフッ素含有率を満たさないマイグレーション防止剤を使用した比較例２および３では絶縁特性および面状特性に劣ることが確認された。
【符号の説明】
【０２３８】
１０  配線基板
１２  基板
１４  銀配線
１６  銀配線付き基板
１８  封止用フィルム
【図１】
2014133857.tif 000066